(57)【要約】  塩基性官能基か酸性官能基の少なくとも一方を有するゲル化性高分子粒子を含み、厚みが５μm未満である単層膜。多孔質担体と、前記多孔質担体の表面細孔を閉塞する、塩基性官能基か酸性官能基の少なくとも一方を有するゲル化性高分子粒子を有する複合体。この発明は、混合ガスから酸性ガスを効率良く分離することができる新しい材料を提供することができる。【特許請求の範囲】
【請求項１】
塩基性官能基か酸性官能基の少なくとも一方を有するゲル化性高分子粒子を含み、厚みが５μm未満である単層膜。
【請求項２】
前記塩基性官能基が、アミノ基、アンモニウム基からなる群より選択される1以上の官能基である、請求項１に記載の単層膜。
【請求項３】
前記酸性官能基が、カルボキシル基、硫酸基からなる群より選択される1以上の官能基である、請求項１に記載の単層膜。
【請求項４】
前記ゲル化性高分子粒子を構成する高分子化合物が、塩基性官能基または酸性官能基の少なくとも一方を有するモノマーを含むモノマー成分の重合体である、請求項１〜３のいずれか１項に記載の単層膜。
【請求項５】
前記モノマーが置換アクリルアミドモノマーである、請求項４に記載の単層膜。
【請求項６】
前記モノマーがＮ−（アミノアルキル）アクリルアミドである、請求項５に記載の単層膜。
【請求項７】
前記モノマーが３級アミノ基を有するモノマーである、請求項４〜６のいずれか１項に記載の単層膜。
【請求項８】
前記モノマー成分におけるアミノ基を有するモノマーの割合が１〜９５モル％であり、好ましくは５〜９５モル％である請求項４〜７のいずれか１項に記載の単層膜。
【請求項９】
前記モノマー成分が、アミノ基を有するモノマーと疎水性基を有するモノマーを含み、前記アミノ基を有するモノマーと前記疎水性基を有するモノマーのモル比が、１：９５〜９５：５である、請求項４〜８のいずれか１項に記載の単層膜。
【請求項１０】
前記アミノ基を有するモノマーがＮ−（アミノアルキル）アクリルアミドであり、前記疎水性基を有するモノマーがＮ−アルキルアクリルアミドである、請求項９に記載の単層膜。
【請求項１１】
前記ゲル化性高分子粒子が、塩基性分子が含浸した高分子化合物の粒子である、請求項１または２に記載の単層膜。
【請求項１２】
前記ゲル化性高分子粒子を２種以上含む、請求項１〜１１のいずれか１項に記載の単層膜。
【請求項１３】
酸性官能基を有するゲル化性高分子粒子と塩基性官能基を有するゲル化性高分子粒子を含む、請求項１２に記載の単層膜。
【請求項１４】
前記ゲル化性高分子粒子が、３０℃の水中に分散して十分に膨潤した後に粒子内の水分量が４０〜９９．９％となる粒子である、請求項１〜１３のいずれか１項に記載の単層膜。
【請求項１５】
前記ゲル化性高分子粒子が、３０℃の水中に分散して十分に膨潤した後に流体力学直径が２０〜２０００ｎｍとなる粒子である、請求項１〜１４のいずれか１項に記載の単層膜。
【請求項１６】
前記ゲル化性高分子粒子が、３０℃の水中に分散して十分に膨潤した後に粒子内の高分子密度が０．３〜８０％となる粒子である、請求項１〜１５のいずれか１項に記載の単層膜。
【請求項１７】
前記ゲル化性高分子粒子の乾燥状態における粒径が５ｎｍ〜５００ｎｍである、請求項１〜１６のいずれか１項に記載の単層膜。
【請求項１８】
前記ゲル化性高分子粒子のうちの少なくとも一部のゲル化性高分子粒子同士の間に架橋構造が形成されている、請求項１〜１７のいずれか１項に記載の単層膜。
【請求項１９】
前記単層膜がシート状である、請求項１〜１８のいずれか１項に記載の単層膜。
【請求項２０】
前記単層膜の表面積が１ｃｍ2以上である、請求項１〜１９のいずれか１項に記載の単層膜。
【請求項２１】
前記単層膜の窒素透過流速が４０℃で１００ＧＰＵ以下であり、好ましくは１０ＧＰＵ以下である請求項１〜２０のいずれか１項に記載の単層膜。
【請求項２２】
前記単層膜の二酸化炭素透過流速が４０℃で１０ＧＰＵ以上であり、好ましくは１００ＧＰＵ以上である請求項１〜２１のいずれか１項に記載の単層膜。
【請求項２３】
前記単層膜が膜安定化剤を含む、請求項１〜２２のいずれか１項に記載の単層膜。
【請求項２４】
前記膜安定化剤が高分子化合物を含む、請求項２３に記載の単層膜。
【請求項２５】
前記膜安定化剤が１級アミノ基、２級アミノ基、３級アミノ基および４級アンモニウム基の少なくともいずれかを有する高分子化合物を含む、請求項２４に記載の単層膜。
【請求項２６】
前記膜安定化剤がポリビニルアミンまたはポリビニルアミンの誘導体を含む、請求項２５に記載の単層膜。
【請求項２７】
前記膜安定化剤が重合可能な化合物を含む、請求項２３〜２６のいずれか１項に記載の単層膜。
【請求項２８】
前記膜安定化剤が重合可能な化合物がゲル粒子膜内で重合反応することにより生成した高分子化合物を含む、請求項２３〜２７のいずれか１項に記載の単層膜。
【請求項２９】
前記重合可能な化合物がアクリルアミドまたはアクリルアミド誘導体である、請求項２７または２８に記載の単層膜。
【請求項３０】
前記重合可能な化合物として置換アミノアルキルアクリルアミドと重合性基を２個有するアクリルアミド誘導体とを含有する、請求項２９に記載の単層膜。
【請求項３１】
前記膜安定化剤が架橋剤を含む、請求項２３〜３０のいずれか１項に記載の単層膜。
【請求項３２】
前記架橋剤がチタン架橋剤である、請求項３１に記載の単層膜。
【請求項３３】
前記単層膜における前記膜安定化剤の含有量が、前記単層膜全量に対して１〜８９質量％である、請求項２３〜３２のいずれか１項に記載の単層膜。
【請求項３４】
前記単層膜が吸収促進剤を含有する、請求項１〜３３のいずれか１項に記載の単層膜。
【請求項３５】
前記単層膜が、分子量が６１〜１００００のアミノ基、アンモニウム基あるいはイミダゾリウム基含有化合物を含む、請求項１〜３４のいずれか１項に記載の単層膜。
【請求項３６】
前記単層膜が、アミノ基とヒドロキシル基を有するアミンか、アミノ基を３つ有するアミンの少なくとも一方を含む、請求項３５に記載の単層膜。
【請求項３７】
前記単層膜がIsopropylaminoethanol、N,N,N',N'-Tetramethyl-1,6-hexanediamine、Imino-bis(N,N-dimethylpropylamine)およびN,N',N"-pentamethyldiethylenetriamineの少なくともいずれかを含む、請求項３５に記載の単層膜。
【請求項３８】
前記単層膜が、飽和水溶液としたときに２５℃での相対湿度が９０％以下となる吸湿剤を含む、請求項１〜３７のいずれか１項に記載の単層膜。
【請求項３９】
前記吸湿剤が、臭化物イオン、塩化物イオン、酢酸イオン、炭酸イオン、重炭酸イオン、リチウムイオン、カリウムイオン、カルシウムイオン、マグネシウムイオン、ナトリウムイオン、臭化リチウム、塩化リチウム、塩化カルシウム、酢酸カリウム、塩化マグネシウム、炭酸カリウムおよび炭酸ナトリウムの少なくともいずれかを含む、請求項３８に記載の単層膜。
【請求項４０】
前記単層膜が酸化防止剤を含む、請求項１〜３９のいずれか１項に記載の単層膜。
【請求項４１】
前記酸化防止剤が、ビタミンＣ（アスコルビン酸）、ビタミンＥ（トコフェロール）、ＢＨＴ（ジブチルヒドロキシトルエン）、ＢＨＡ（ブチルヒドロキシアニソール）、エリソルビン酸ナトリウム、没食子酸プロピル、亜硫酸ナトリウム二酸化硫黄、ヒドロキノンおよびその誘導体の少なくともいずれかを含む、請求項４０に記載の単層膜。
【請求項４２】
多孔質担体と、前記多孔質担体の表面細孔を閉塞する、塩基性官能基か酸性官能基の少なくとも一方を有するゲル化性高分子粒子を有する複合体。
【請求項４３】
前記多孔質担体が板状または筒状である、請求項４２に記載の複合体。
【請求項４４】
前記多孔質担体が互いにほぼ平行な関係にある第１面と第２面を備える、請求項４２または４３に記載の複合体。
【請求項４５】
前記第１面の表面細孔がゲル化性高分子粒子で閉塞されていて、前記第２面の表面細孔がゲル化性高分子粒子で閉塞されていない、請求項４４に記載の複合体。
【請求項４６】
前記表面細孔の孔径が前記多孔質担体の内部に進むにつれて小さくなっている、請求項４２〜４５のいずれか１項に記載の複合体。
【請求項４７】
前記ゲル化性高分子粒子が前記多孔質担体の表面細孔を閉塞する領域が１ｃｍ2以上である、請求項４２〜４６のいずれか１項に記載の複合体。
【請求項４８】
前記閉塞領域の窒素透過流速が４０℃で１００ＧＰＵ以下、好ましくは１０ＧＰＵ以下である、請求項４２〜４７のいずれか１項に記載の複合体。
【請求項４９】
前記閉塞領域の二酸化炭素透過流速が４０℃で１０ＧＰＵ以上、好ましくは１００ＧＰＵ以上である、請求項４２〜４８のいずれか１項に記載の複合体。
【請求項５０】
前記ゲル化性高分子粒子が単層膜を形成している、請求項４２〜４９のいずれか１項に記載の複合体。
【請求項５１】
前記単層膜が請求項１〜４１のいずれか１項に記載の単層膜である、請求項５０に記載の複合体。
【請求項５２】
前記多孔質担体が、ポリエーテルスルホン（PES）, ポリフッ化ビニリデン（PVDF）、ポリテトラフルオロエチレン（PTFE）、ポリオレフィン、ポリエチレン、ポリプロピレン、ポリメチルペンテン、セルロース混合エステルあるいはニトロセルロース（NC）、ポリケトン、ポリイミド、ポリスチレン、またはポリメチルメタクリレートで構成される、請求項４２〜５１のいずれか１項に記載の複合体。
【請求項５３】
前記多孔質担体が表面にＯＨ基を有する、請求項４２〜５２のいずれか１項に記載の複合体。
【請求項５４】
前記多孔質担体が表面にＣＯＯＨ基を有する、請求項４２〜５２のいずれか１項に記載の複合体。
【請求項５５】
前記多孔質担体の表面が親水化処理されている、請求項４２〜５４のいずれか１項に記載の複合体。
【請求項５６】
前記親水化処理がプラズマ処理である、請求項５５に記載の複合体。
【請求項５７】
前記親水化処理がオゾン処理である、請求項５５に記載の複合体。
【請求項５８】
前記表面細孔が、前記ゲル化性高分子粒子が多孔質担体を貫通しない孔径を有する、請求項４２〜５７のいずれか１項に記載の複合体。
【請求項５９】
前記多孔質担体の最大孔径が３μm未満である、請求項４２〜５８のいずれか１項に記載の複合体。
【請求項６０】
前記ゲル化性高分子粒子を有する複合体表面の二乗平均粗さが５μｍ以下である、請求項４２〜５９のいずれか１項に記載の複合体。
【請求項６１】
請求項４２〜６０のいずれか１項に記載の複合体を有するガス分離材。
【請求項６２】
酸性ガスを選択的に透過させる、請求項６１に記載のガス分離材。
【請求項６３】
水あるいは水蒸気を選択的に透過させる、請求項６１に記載のガス分離材。
【請求項６４】
前記酸性ガスが二酸化炭素または硫化水素である、請求項６２に記載のガス分離材。
【請求項６５】
二酸化炭素透過流速が４０℃で１０ＧＰＵ以上、好ましくは１００ＧＰＵ以上である、請求項６１〜６４のいずれか１項に記載のガス分離材。
【請求項６６】
窒素透過流速が４０℃で１００ＧＰＵ以下、好ましくは１０ＧＰＵ以下である、請求項６１〜６４のいずれか１項に記載のガス分離材。
【請求項６７】
混合ガスを連続的に供給しながらガスを分離するための、請求項６１〜６６のいずれか１項に記載のガス分離材。
【請求項６８】
混合ガス中の二酸化炭素濃度を低下させるための、請求項６１〜６７のいずれか１項に記載のガス分離材。
【請求項６９】
０〜９５℃の温度でガスを分離するための、請求項６１〜６８のいずれか１項に記載のガス分離材。
【請求項７０】
ガス分離時の単層膜の水分量が乾燥膜重量の１質量％〜１０００質量％である、請求項６１〜６９のいずれか１項に記載のガス分離材。
【請求項７１】
ガス分離を行う混合ガスが、天然ガス、バイオガス、ランドフィルガス、燃焼後ガス、燃料ガス、水蒸気改質後のガスである、請求項６１〜７０のいずれか１項に記載のガス分離材。
【請求項７２】
前記複合体を直列に複数個連結させた、請求項６１〜７１のいずれか１項に記載のガス分離材。
【請求項７３】
請求項６１〜７２のいずれか１項に記載のガス分離材を有するフィルター。
【請求項７４】
請求項６１〜７２のいずれか１項に記載のガス分離材を有するガス分離装置。
【請求項７５】
塩基性官能基か酸性官能基の少なくとも一方を有する高分子化合物のゲル化性高分子粒子を液体で膨潤させて多孔質担体の一面上に塗布し、乾燥させる工程を含む、複合体の製造方法。
【請求項７６】
請求項４２〜６０のいずれか1項に記載の複合体を製造する、請求項７５に記載の複合体の製造方法。
【請求項７７】
前記多孔質担体を巻き上げたロールから、担体を巻き出しながら前記塗布を行う、請求項７５または７６に記載の複合体の製造方法。
【請求項７８】
前記乾燥後に担体をロール状に巻き上げる、請求項７５〜７７のいずれか１項に記載の複合体の製造方法。
【請求項７９】
前記液体が水または高極性溶媒である、請求項７５〜７８のいずれか１項に記載の複合体の製造方法。
【請求項８０】
前記塗布時のゲル化性高分子粒子の粒子径が１００〜１０００ｎｍである、請求項７５〜７９のいずれか１項に記載の複合体の製造方法。
【請求項８１】
前記塗布をスプレーコート法、ディップコート法、濾過法、バーコート法あるいはウェットコート法により行う、請求項７５〜８０のいずれか１項に記載の複合体の製造方法。
【請求項８２】
前記塗布を複数回行う、請求項７５〜８１のいずれか１項に記載の複合体の製造方法。
【請求項８３】
前記多孔質担体の一面に塗布したゲル化性高分子粒子が多孔質担体の表面近傍の孔を塞ぎ異なる面から外へ抜けない、請求項７５〜８２のいずれか１項に記載の複合体の製造方法。
【発明の詳細な説明】
【技術分野】
【０００１】
本発明は、単層膜、複合体、ガス分離材、フィルター、ガス分離装置および複合体の製造方法に関する。
【背景技術】
【０００２】
近年、火力発電所や製鉄所、セメント工場等の大規模施設から排出された二酸化炭素や水蒸気による地球温暖化、硫化水素等による環境汚染が問題になっている。こうした気候変動や環境汚染の抑制および低炭素社会の実現のために、これらの大規模施設から排出された二酸化炭素や硫化水素等の酸性ガスや水蒸気を分離・回収して、地中や海底下に封じ込める方法（ＣＣＳ；Carbon dioxide Capture and Storage）の研究が進められている。しかし、現状の技術ではＣＣＳにかかるエネルギーコストが非常に高くなっており、エネルギーコストの大幅な削減が求められている。特に、ＣＣＳでのエネルギーコストの約６０％を二酸化炭素の分離回収プロセスが占めているため、ＣＣＳでのエネルギーコストの削減のためには二酸化炭素の分離回収プロセスの高効率化および大幅な省エネルギー化が必要不可欠である。また、エネルギー供給の分野においても、二酸化炭素濃度が高い天然ガスや石炭ガス化複合発電（ＩＧＣＣ）で生成される石炭ガス、燃料電池に用いられる水素等の燃料ガスから二酸化炭素や硫化水素等の酸性ガスや水蒸気を分離回収するプロセスが行われており、二酸化炭素等の分離回収プロセスの高効率化および省エネルギー化は、こうした分野でのエネルギーコストを削減する上でも重要になる。【０００３】
排ガスから二酸化炭素を分離する方法としては、アミン水溶液を用いた化学吸収法や膜分離法が知られている。
化学吸収法は、吸収塔において低温の吸収液（アミン水溶液）と排ガスを接触させ吸収液中に二酸化炭素を選択的に吸収させた後、吸収液を放散塔に輸送し加熱することにより二酸化炭素を放散させる方法である。この化学吸収法は、大規模施設からの排ガス処理に実際に応用されている。しかし、二酸化炭素を放散させるために吸収液を１３０℃以上まで加熱する必要があり、所要エネルギー量が大きいという問題がある。
一方、膜分離法は、膜における各気体の透過速度の違いを利用して、混合ガスから各気体を分離する方法であり、高分子膜やセラミック膜などが利用されている。いずれの膜でも、膜を介する分圧差によって気体の透過を促し、目的とする気体のみを透過させて分離するものであり、追加のエネルギーを必要としないというメリットがある。
【先行技術文献】
【特許文献】
【０００４】
特許文献１：特開２０１６−１１７０４５号公報
特許文献２：特開２０１６−１１２５６３号公報
【発明の概要】
【発明が解決しようとする課題】
【０００５】
上記のように、膜分離法は所要エネルギーが小さい点では、最も優れたガス分離法である。しかし、これまで用いられている高分子膜やセラミック膜は、二酸化炭素の透過性能が低いか、製造コストが高いものであり、大規模施設から排出される排ガスから二酸化炭素を分離するガス分離材としはて不十分である。そのため、膜分離法に用いられるガス分離材であって、二酸化炭素の透過性能が高く、選択的透過性に優れており、安価であり、混合ガスから二酸化炭素を効率よく分離することができるガス分離材の開発が強く求められている。【０００６】
そこで本発明者らは、このような従来技術の課題を解決するために、二酸化炭素等の酸性ガスに対して高い透過性能と優れた選択的透過性を有し、混合ガスから酸性ガスを効率よく分離することができる新しい材料を提供すること、さらに、混合ガスから酸性ガスを効率よく分離することができる複合体およびガス分離材を提供することを目的として検討を進めた。
【課題を解決するための手段】
【０００７】
上記の課題を解決するために鋭意検討を行った結果、本発明者らは、塩基性官能基や酸性官能基を有するゲル化性高分子粒子を膜の材料に用いることにより、二酸化炭素の透過性能が高く、窒素等に対して二酸化炭素を選択的に透過しうる膜が実現し、この膜を用いてガス分離を行うことにより、混合ガスから二酸化炭素を効率よく分離することができることを見出した。
本発明はこれらの知見に基づいて提案されたものであり、具体的に、以下の構成を有する。【０００８】
［１］  塩基性官能基か酸性官能基の少なくとも一方を有するゲル化性高分子粒子を含み、厚みが５μm未満である単層膜。
［２］  前記塩基性官能基が、アミノ基、アンモニウム基からなる群より選択される1以上の官能基である、［１］に記載の単層膜。
［３］  前記酸性官能基が、カルボキシル基、硫酸基からなる群より選択される1以上の官能基である、［１］に記載の単層膜。
［４］  前記ゲル化性高分子粒子を構成する高分子化合物が、塩基性官能基または酸性官能基の少なくとも一方を有するモノマーを含むモノマー成分の重合体である、［１］〜［３］のいずれか１項に記載の単層膜。
［５］  前記モノマーが置換アクリルアミドモノマーである、［４］に記載の単層膜。
［６］  前記モノマーがＮ−（アミノアルキル）アクリルアミドである、［５］に記載の単層膜。
［７］  前記モノマーが３級アミノ基を有するモノマーである、［４］〜［６］のいずれか１項に記載の単層膜。
［８］  前記モノマー成分におけるアミノ基を有するモノマーの割合が１〜９５モル％であり、好ましくは５〜９５モル％である［４］〜［７］のいずれか１項に記載の単層膜。
［９］  前記モノマー成分が、アミノ基を有するモノマーと疎水性基を有するモノマーを含み、前記アミノ基を有するモノマーと前記疎水性基を有するモノマーのモル比が、１：９５〜９５：５である、［４］〜［８］のいずれか１項に記載の単層膜。
［１０］  前記アミノ基を有するモノマーがＮ−（アミノアルキル）アクリルアミドであり、前記疎水性基を有するモノマーがＮ−アルキルアクリルアミドである、［９］に記載の単層膜。
［１１］  前記ゲル化性高分子粒子が、塩基性分子が含浸した高分子化合物の粒子である、［１］または［２］に記載の単層膜。
［１２］  前記ゲル化性高分子粒子を２種以上含む、［１］〜［１１］のいずれか１項に記載の単層膜。
［１３］  酸性官能基を有するゲル化性高分子粒子と塩基性官能基を有するゲル化性高分子粒子を含む、［１２］に記載の単層膜。
［１４］  前記ゲル化性高分子粒子が、３０℃の水中に分散して十分に膨潤した後に粒子内の水分量が４０〜９９．９％となる粒子である、［１］〜［１３］のいずれか１項に記載の単層膜。
［１５］  前記ゲル化性高分子粒子が、３０℃の水中に分散して十分に膨潤した後に流体力学直径が２０〜２０００ｎｍとなる粒子である、［１］〜［１４］のいずれか１項に記載の単層膜。
［１６］  前記ゲル化性高分子粒子が、３０℃の水中に分散して十分に膨潤した後に粒子内の高分子密度が０．３〜８０％となる粒子である、［１］〜［１５］のいずれか１項に記載の単層膜。
［１７］  前記ゲル化性高分子粒子の乾燥状態における粒径が５ｎｍ〜５００ｎｍである、［１］〜［１６］のいずれか１項に記載の単層膜。
［１８］  前記ゲル化性高分子粒子のうちの少なくとも一部のゲル化性高分子粒子同士の間に架橋構造が形成されている、［１］〜［１７］のいずれか１項に記載の単層膜。
［１９］  前記単層膜がシート状である、［１］〜［１８］のいずれか１項に記載の単層膜。
［２０］  前記単層膜の表面積が１ｃｍ2以上である、［１］〜［１９］のいずれか１項に記載の単層膜。
［２１］  前記単層膜の窒素透過流速が４０℃で１００ＧＰＵ以下であり、好ましくは１０ＧＰＵ以下である［１］〜［２０］のいずれか１項に記載の単層膜。
［２２］  前記単層膜の二酸化炭素透過流速が４０℃で１０ＧＰＵ以上であり、好ましくは１００ＧＰＵ以上である［１］〜［２１］のいずれか１項に記載の単層膜。
［２３］  前記単層膜が膜安定化剤を含む、［１］〜［２２］のいずれか１項に記載の単層膜。
［２４］  前記膜安定化剤が高分子化合物を含む、［２３］に記載の単層膜。
［２５］  前記膜安定化剤が１級アミノ基、２級アミノ基、３級アミノ基および４級アンモニウム基の少なくともいずれかを有する高分子化合物を含む、［２４］に記載の単層膜。
［２６］  前記膜安定化剤がポリビニルアミンまたはポリビニルアミンの誘導体を含む、［２５］に記載の単層膜。
［２７］  前記膜安定化剤が重合可能な化合物を含む、［２３］〜［２６］のいずれか１項に記載の単層膜。
［２８］  前記膜安定化剤が重合可能な化合物がゲル粒子膜内で重合反応することにより生成した高分子化合物を含む、［２３］〜［２７］のいずれか１項に記載の単層膜。
［２９］  前記重合可能な化合物がアクリルアミドまたはアクリルアミド誘導体である、［２７］または［２８］に記載の単層膜。
［３０］  前記重合可能な化合物として置換アミノアルキルアクリルアミドと重合性基を２個有するアクリルアミド誘導体とを含有する、［２９］に記載の単層膜。
［３１］  前記膜安定化剤が架橋剤を含む、［２３］〜［３０］のいずれか１項に記載の単層膜。
［３２］  前記架橋剤がチタン架橋剤である、［３１］に記載の単層膜。
［３３］  前記単層膜における前記膜安定化剤の含有量が、前記単層膜全量に対して１〜８９質量％である、［２３］〜［３２］のいずれか１項に記載の単層膜。
［３４］  前記単層膜が吸収促進剤を含有する、［１］〜［３３］のいずれか１項に記載の単層膜。
［３５］  前記単層膜が、分子量が６１〜１００００のアミノ基、アンモニウム基あるいはイミダゾリウム基含有化合物を含む、［１］〜［３４］のいずれか１項に記載の単層膜。
［３６］  前記単層膜が、アミノ基とヒドロキシル基を有するアミンか、アミノ基を３つ有するアミンの少なくとも一方を含む、［３５］に記載の単層膜。
［３７］  前記単層膜がIsopropylaminoethanol、N,N,N',N'-Tetramethyl-1,6-hexanediamine、Imino-bis(N,N-dimethylpropylamine)およびN,N',N"-pentamethyldiethylenetriamineの少なくともいずれかを含む、［３５］に記載の単層膜。
［３８］  前記単層膜が、飽和水溶液としたときに２５℃での相対湿度が９０％以下となる吸湿剤を含む、［１］〜［３７］のいずれか１項に記載の単層膜。
［３９］  前記吸湿剤が、臭化物イオン、塩化物イオン、酢酸イオン、炭酸イオン、重炭酸イオン、リチウムイオン、カリウムイオン、カルシウムイオン、マグネシウムイオン、ナトリウムイオン、臭化リチウム、塩化リチウム、塩化カルシウム、酢酸カリウム、塩化マグネシウム、炭酸カリウムおよび炭酸ナトリウムの少なくともいずれかを含む、［３８］に記載の単層膜。
［４０］  前記単層膜が酸化防止剤を含む、［１］〜［３９］のいずれか１項に記載の単層膜。
［４１］  前記酸化防止剤が、ビタミンＣ（アスコルビン酸）、ビタミンＥ（トコフェロール）、ＢＨＴ（ジブチルヒドロキシトルエン）、ＢＨＡ（ブチルヒドロキシアニソール）、エリソルビン酸ナトリウム、没食子酸プロピル、亜硫酸ナトリウム二酸化硫黄、ヒドロキノンおよびその誘導体の少なくともいずれかを含む、［４０］に記載の単層膜。【０００９】
［４２］  多孔質担体と、前記多孔質担体の表面細孔を閉塞する、塩基性官能基か酸性官能基の少なくとも一方を有するゲル化性高分子粒子を有する複合体。
［４３］  前記多孔質担体が板状または筒状である、［４２］に記載の複合体。
［４４］  前記多孔質担体が互いにほぼ平行な関係にある第１面と第２面を備える、［４２］または［４３］に記載の複合体。
［４５］  前記第１面の表面細孔がゲル化性高分子粒子で閉塞されていて、前記第２面の表面細孔がゲル化性高分子粒子で閉塞されていない、［４４］に記載の複合体。
［４６］  前記表面細孔の孔径が前記多孔質担体の内部に進むにつれて小さくなっている、［４２］〜［４５］のいずれか１項に記載の複合体。
［４７］  前記ゲル化性高分子粒子が前記多孔質担体の表面細孔を閉塞する領域が１ｃｍ2以上である、［４２］〜［４６］のいずれか１項に記載の複合体。
［４８］  前記閉塞領域の窒素透過流速が４０℃で１００ＧＰＵ以下、好ましくは１０ＧＰＵ以下である、［４２］〜［４７］のいずれか１項に記載の複合体。
［４９］  前記閉塞領域の二酸化炭素透過流速が４０℃で１０ＧＰＵ以上、好ましくは１００ＧＰＵ以上である、［４２］〜［４８］のいずれか１項に記載の複合体。
［５０］  前記ゲル化性高分子粒子が単層膜を形成している、［４２］〜［４９］のいずれか１項に記載の複合体。
［５１］  前記単層膜が［１］〜［４１］のいずれか１項に記載の単層膜である、［５０］に記載の複合体。
［５２］  前記多孔質担体が、ポリエーテルスルホン（PES）, ポリフッ化ビニリデン（PVDF）、ポリテトラフルオロエチレン（PTFE）、ポリオレフィン、ポリエチレン、ポリプロピレン、ポリメチルペンテン、セルロース混合エステルあるいはニトロセルロース（NC）、ポリケトン、ポリイミド、ポリスチレン、ポリメチルメタクリレートで構成される、［４２］〜［５１］のいずれか１項に記載の複合体。
［５３］  前記多孔質担体が表面にＯＨ基を有する、［４２］〜［５２］のいずれか１項に記載の複合体。
［５４］  前記多孔質担体が表面にＣＯＯＨ基を有する、［４２］〜［５２］のいずれか１項に記載の複合体。
［５５］  前記多孔質担体の表面が親水化処理されている、［４２］〜［５４］のいずれか１項に記載の複合体。
［５６］  前記親水化処理がプラズマ処理である、［５５］に記載の複合体。
［５７］  前記親水化処理がオゾン処理である、［５５］に記載の複合体。
［５８］  前記表面細孔が、前記ゲル化性高分子粒子が多孔質担体を貫通しない孔径を有する、［４２］〜［５７］のいずれか１項に記載の複合体。
［５９］  前記多孔質担体の最大孔径が３μm未満である、［４２］〜［５８］のいずれか１項に記載の複合体。
［６０］  前記ゲル化性高分子粒子を有する複合体表面の二乗平均粗さが５μｍ以下である、［４２］〜［５９］のいずれか１項に記載の複合体。【００１０】
［６１］  ［４２］〜［６０］のいずれか１項に記載の複合体を有するガス分離材。
［６２］  酸性ガスを選択的に透過させる、［６１］に記載のガス分離材。
［６３］  水あるいは水蒸気を選択的に透過させる、［６１］に記載のガス分離材。
［６４］  前記酸性ガスが二酸化炭素または硫化水素である、［６２］に記載のガス分離材。
［６５］  二酸化炭素透過流速が４０℃で１０ＧＰＵ以上、好ましくは１００ＧＰＵ以上である、［６１］〜［６４］のいずれか１項に記載のガス分離材。
［６６］  窒素透過流速が４０℃で１００ＧＰＵ以下、好ましくは１０ＧＰＵ以下である、［６１］〜［６４］のいずれか１項に記載のガス分離材。
［６７］  混合ガスを連続的に供給しながらガスを分離するための、［６１］〜［６６］のいずれか１項に記載のガス分離材。
［６８］  混合ガス中の二酸化炭素濃度を低下させるための、［６１］〜［６７］のいずれか１項に記載のガス分離材。
［６９］  ０〜９５℃の温度でガスを分離するための、［６１］〜［６８］のいずれか１項に記載のガス分離材。
［７０］  ガス分離時の単層膜の水分量が乾燥膜重量の１質量％〜１０００質量％である、［６１］〜［６９］のいずれか１項に記載のガス分離材。
［７１］  ガス分離を行う混合ガスが、天然ガス、バイオガス、ランドフィルガス、燃焼後ガス、燃料ガス、水蒸気改質後のガスである、［６１］〜［７０］いずれか１項に記載のガス分離材。
［７２］  前記複合体を直列に複数個連結させた、［６１］〜［７１］のいずれか１項に記載のガス分離材。【００１１】
［７３］［６１］〜［７２］のいずれか１項に記載のガス分離材を有するフィルター。
［７４］［６１］〜［７２］のいずれか１項に記載のガス分離材を有するガス分離装置。【００１２】
［７５］  塩基性官能基か酸性官能基の少なくとも一方を有する高分子化合物のゲル化性高分子粒子を液体で膨潤させて多孔質担体の一面上に塗布し、乾燥させる工程を含む、複合体の製造方法。
［７６］  ［４２］〜［６０］のいずれか1項に記載の複合体を製造する、［７５］に記載の複合体の製造方法。
［７７］  前記多孔質担体を巻き上げたロールから、担体を巻き出しながら前記塗布を行う、［７５］または［７６］に記載の複合体の製造方法。
［７８］  前記乾燥後に担体をロール状に巻き上げる、［７５］〜［７７］のいずれか１項に記載の複合体の製造方法。
［７９］  前記液体が水または高極性溶媒である、［７５］〜［７８］のいずれか１項に記載の複合体の製造方法。
［８０］  前記塗布時のゲル化性高分子粒子の粒子径が１００〜１０００ｎｍである、［７５］〜［７９］のいずれか１項に記載の複合体の製造方法。
［８１］  前記塗布をスプレーコート法、ディップコート法、濾過法、バーコート法あるいはウェットコート法により行う、［７５］〜［８０］のいずれか１項に記載の複合体の製造方法。
［８２］  前記塗布を複数回行う、［７５］〜［８１］のいずれか１項に記載の複合体の製造方法。
［８３］  前記多孔質担体の一面に塗布したゲル化性高分子粒子が多孔質担体の表面近傍の孔を塞ぎ異なる面から外へ抜けない、［７５］〜［８２］のいずれか１項に記載の複合体の製造方法。
【発明の効果】
【００１３】
本発明の単層膜は、二酸化炭素等の酸性ガスに対して透過性能が高く、選択的透過性に優れている。そのため、この単層膜をガス分離材に用いることにより、混合ガスから酸性ガスを効率よく分離することができる。
【図面の簡単な説明】
【００１４】
【図１】本発明の複合体の構成例を示す図であり、（ａ）は概略斜視図、（ｂ）は概略分解斜視図である。
【図２】実施例で用いた多孔質体の走査電子顕微鏡写真である。
【図３】本実施例で用いたガス透過性能測定装置の構成を示す模式図である。
【図４】孔径０．１μｍのポリエーテルスルホンからなる多孔質体、ゲル化性高分子粒子１を含む膜および直鎖ポリマーを含む膜の走査電子顕微鏡写真である。
【図５】ゲル化性高分子粒子１を含む膜を形成した複合体および直鎖ポリマーを含む膜を形成した複合体の透過性能を示すグラフである。
【図６】ゲル化性高分子粒子１を含む膜を形成した複合体の透過性能の経時変化を示すグラフである。
【図７】アミノ基を有しないゲル化性高分子粒子を含む膜を形成した複合体の透過性能の経時変化を示すグラフである。
【図８】孔径０．１μｍのポリエーテルスルホンからなる多孔質体および１６ｍｇ／Ｌの粒子分散液を用いて形成した膜の走査電子顕微鏡写真である。
【図９】孔径０．１μｍのポリエーテルスルホンからなる多孔質体および１ｍｇ／Ｌの粒子分散液を用いて形成した膜の走査電子顕微鏡写真である。
【図１０】１６ｍｇ／Ｌの粒子分散液を用いて作製した複合体の透過性能の膜厚依存性を示すグラフである。
【図１１】１ｍｇ／ｍＬの粒子分散液を用いて作製した複合体の透過性能の膜厚依存性を示すグラフである。
【図１２】ゲル化性高分子粒子を含む膜を形成した複合体の透過性能のｐＫａ依存性を示すグラフである。
【図１３】ゲル化性高分子粒子を含む膜を形成した複合体の二酸化炭素透過流束を膜厚の逆数に対してプロットしたグラフである。
【図１４】カルボキシル基を有するゲル化性高分子粒子１３を含む膜を形成した複合体の透過性能の経時変化を示すグラフである。
【図１５】孔径０．１μｍのポリエーテルスルホンからなる多孔質体、粒径８９ｎｍのゲル化性高分子粒子２を含む膜、粒径２３５ｎｍのゲル化性高分子粒子１を含む膜の走査電子顕微鏡写真である。
【図１６】ゲル化性高分子粒子１を含む膜を形成した複合体の透過性能のアミン濃度依存性を示すグラフである。
【図１７】アミン濃度を６６．６ｍｇ／ｍＬとした複合体の透過性能の経時変化を示すグラフである。
【図１８】孔径０．１μｍのポリエーテルスルホンからなる多孔質体上に形成した膜および孔径０．１μｍのポリフッ化ビニリデンからなる多孔質体上に形成した膜の走査電子顕微鏡写真である。
【図１９】孔径０．１μｍのポリエーテルスルホンからなる多孔質体上に膜厚２６０ｎｍの膜を形成した複合体および孔径０．１μｍのポリフッ化ビニリデンからなる多孔質体上に膜厚２６０ｎｍの膜を形成した複合体の透過性能を示すグラフである。
【図２０】各種限外ろ過膜の走査電子顕微鏡写真である。
【図２１】ゲル化性高分子粒子１を含む膜を限外ろ過膜上に形成した複合体の透過性能を示すグラフである。
【図２２】孔径０．１μｍ、０．２２μｍまたは０．４５μｍのポリエーテルスルホンからなる多孔質体、およびそれら多孔質体上に形成した膜の走査電子顕微鏡写真である。
【図２３】孔径０．０２５μｍ、０．１μｍまたは０．２２μｍのセルロース混合エステル（以下ニトロセルロースと称す）からなる多孔質体と膜の断面および膜表面の走査電子顕微鏡写真である。
【図２４】孔径０．０２５μｍのニトロセルロールからなる多孔質体上に膜を形成した複合体の透過性能の膜厚依存性を示すグラフである。
【図２５】孔径０．１μｍのニトロセルロールからなる多孔質体上に膜を形成した複合体の透過性能の膜厚依存性を示すグラフである。
【図２６】孔径０．２２μｍのニトロセルロールからなる多孔質体上に膜を形成した複合体の透過性能の膜厚依存性を示すグラフである。
【図２７】親水化処理を行った超高分子量ポリエチレンからなる多孔質体、親水化処理を行っていない超高分子量ポリエチレンからなる多孔質体、およびそれらの多孔質体上に形成した膜の走査電子顕微鏡写真である。
【図２８】親水化処理を行った超高分子量ポリエチレンからなる多孔質体上に膜を形成した複合体の透過性能を示すグラフである。
【図２９】親水化処理を行っていない超高分子量ポリエチレンからなる多孔質体上に膜を形成した複合体の透過性能を示すグラフである。
【図３０】孔径０．１μｍのポリエーテルスルホンからなる多孔質体上にＰＤＭＳ層を介して形成した膜および孔径０．１μｍのポリフッ化ビニリデンからなる多孔質体上にＰＤＭＳ層を介して形成した膜の走査電子顕微鏡写真である。
【図３１】孔径０．１μｍのポリエーテルスルホンからなる多孔質体上にＰＤＭＳ層を介して膜厚８６ｎｍの膜を形成した複合体の透過性能の経時変化を示すグラフである。
【図３２】孔径０．１μｍのポリエーテルスルホンからなる多孔質体上にＰＤＭＳ層を介して膜厚１３０ｎｍの膜を形成した複合体の透過性能の経時変化を示すグラフである。
【図３３】孔径０．１μｍのポリフッ化ビニリデンからなる多孔質体上にＰＤＭＳ層を介して膜厚１３０ｎｍの膜を形成した複合体の透過性能の経時変化を示すグラフである。
【図３４】孔径０．１μｍのポリエーテルスルホンからなる多孔質体の上に膜厚１３０ｎｍの膜を直接形成した複合体の透過性能の経時変化を示すグラフである。
【図３５】孔径０．１μｍのポリエーテルスルホンからなる多孔質体上にＰＤＭＳ層を介して膜を形成した複合体の透過性能の膜厚依存性を示すグラフである。
【図３６】孔径０．１μｍのポリエーテルスルホンからなる多孔質体上に膜を直接形成した複合体の透過性能の膜厚依存性を示すグラフである。
【図３７】孔径０．１μｍのポリエーテルスルホンからなる多孔質体上にＰＤＭＳ層を介して膜を形成した複合体、孔径０．０２５μｍのニトロセルロースからなる多孔質体上にＰＤＭＳ層を介して膜を形成した複合体、孔径０．２２μｍのポリフッ化ビニリデンからなる多孔質体上にＰＤＭＳ層を介して膜を形成した複合体の透過性能を示すグラフである。
【図３８】孔径０．１μｍのポリエーテルスルホンからなる多孔質体上に膜を形成した複合体、孔径０．０２５μｍのニトロセルロースからなる多孔質体上に膜を形成した複合体、孔径０．２２μｍのポリフッ化ビニリデンからなる多孔質体上に膜を形成した複合体の透過性能を示すグラフである。
【図３９】シリカ多孔質微粒子層と膜の断面および膜の表面の走査電子顕微鏡写真である。
【図４０】孔径０．１μｍのポリエーテルスルホンからなる多孔質体上にシリカ多孔質微粒子層を介して膜を形成した複合体の透過性能の経時変化を示すグラフである。
【図４１】孔径０．１μｍのポリエーテルスルホンからなる多孔質体上にシリカ多孔質微粒子層を形成した複合体（ゲル化性高分子粒子を含む膜を有しない複合体）の透過性能の経時変化を示すグラフである。
【図４２】孔径０．１μｍのポリエーテルスルホンからなる多孔質体上に膜を直接形成した複合体の透過性能の経時変化を示すグラフである。
【図４３】孔径０．１μｍのニトロセルロースからなる多孔質体上に膜を形成した複合体の水の透過流束と各種ガスに対する選択率を示すグラフである。
【発明を実施するための形態】
【００１５】
以下において、本発明について詳細に説明する。以下に記載する構成要件の説明は、代表的な実施形態や具体例に基づいてなされることがあるが、本発明はそのような実施形態に限定されるものではない。
本願における「ゲル化性高分子粒子」とは、水中または極性溶媒中にて膨潤してゲル状の微粒子となる性質を有する高分子粒子である。ゲル化性高分子粒子は、高分子化合物のみから形成されている粒子であってもよいし、高分子化合物に低分子化合物が含浸したり、付着したりしている粒子であってもよい。好ましいゲル化性高分子粒子は、３０℃の水中に分散して十分に膨潤した後に粒子内の水分量が４０〜９９．９％となる粒子である。また、別の好ましいゲル化性高分子粒子は、３０℃の水中に分散して十分に膨潤した後に流体力学直径が２０〜２０００ｎｍとなる粒子である。また、本願におけるゲル化性高分子粒子は、水中または極性溶媒中で膨潤してゲル化した後に、水や極性溶媒を除去し乾燥した後に、水や極性溶媒を加えることにより元のゲル状態に戻る可逆性を有するものであることが好ましい。
本明細書において「〜」を用いて表される数値範囲は「〜」前後に記載される数値を下限値および上限値として含む範囲を意味する。また、本明細書において「（メタ）アクリルアミド」とは、「アクリルアミド」および「メタクリルアミド」を意味するものとする。
【００１６】
＜単層膜＞
本発明の単層膜は、塩基性官能基か酸性官能基の少なくとも一方を有するゲル化性高分子粒子を含み、厚みが５μm未満のものである。
本発明の単層膜は、こうした構成を有することにより、特定のガスや液体を大きな透過流束で選択的に透過することができる。そのため、例えば、混合物を供給して、そのうちの特定のガスや液体を透過させて分離する分離材として用いた場合には、そのガスや液体を高い選択率で効率よく分離することができる。
本発明における「単層膜」とは、塩基性官能基か酸性官能基の少なくとも一方を有するゲル化性高分子粒子を含む膜の１層からなる膜のことを言う。例えば、後掲の実施例の欄に記載したような、ゲル化性高分子粒子を含む懸濁液を塗布、乾燥した後に、ゲル化性高分子粒子を含む懸濁液を塗布、乾燥する工程を繰り返して形成される膜は、本明細書における「単層膜」に含まれることとする。単層膜が含むゲル化性高分子粒子は、１種類のみであっても２種類以上であってもよい。単層膜が２種類以上のゲル化性高分子粒子を含む場合、そのうちの１種は塩基性官能基を有するゲル化性高分子粒子であり、他の１種は酸性官能基を有するゲル化性高分子粒子であることが好ましい。
本発明における単層膜の「厚み」は走査型電子顕微鏡により測定される厚みである。単層膜の厚みは４μｍ未満であることが好ましく、２μｍ未満であることがより好ましく、１μｍ未満であることがさらに好ましく、５００ｎｍ未満であることがさらにより好ましい。これにより、単層膜を選択的に透過するガスや液体の透過流束を大きくすることができる。単層膜の下限は、単層膜を破断させることなく連続的に形成する点から、１０ｎｍ超であることが好ましい。
以下において、単層膜を構成する成分および単層膜の特性について説明する。
【００１７】
［塩基性官能基か酸性官能基の少なくとも一方を有するゲル化性高分子粒子］
本発明で用いるゲル化性高分子粒子は、塩基性官能基か酸性官能基の少なくとも一方を有する。
代表的なゲル化性高分子粒子は、アミノ基、アンモニウム基あるいはイミダゾリウム基を有していてゲル化性を持つ高分子化合物粒子であるが特にアミノ基を有する事が望ましい。
【００１８】
（アミノ基を有するゲル化性高分子粒子）
アミノ基を有する高分子化合物粒子は、アミノ基を有する高分子化合物からなる粒子であり、アミノ基を有する高分子化合物のみから構成されていることが好ましいが、粒子を調製する際に使用する材料、例えば界面活性剤等の粒径調整用成分や、（メタ）アクリルアミド誘導体の重合物、架橋剤、未反応モノマー等を含んでいてもよい。
アミノ基を有する高分子化合物は、特に限定されないが、（メタ）アクリルアミド系高分子、およびその誘導体、ポリエチレンイミン、およびその誘導体、ポリビニルアミン、およびその誘導体、ポリビニルアルコール、およびその誘導体、ポリアリルアミン、およびその誘導体、等を挙げることができる。具体的な構成モノマーとして、N,N-ジメチルアミノプロピルメタクリルアミド、N,N-ジエチルアミノプロピルメタクリルアミド、N,N-ジメチルアミノエチルメタクリルアミド、N,N-ジエチルアミノエチルメタクリルアミド、N,N-ジメチルアミノプロピルメタクリレート、N,N-ジエチルアミノプロピルメタクリレート、  N,N-ジメチルアミノエチルメタクリレート、N,N-ジエチルアミノエチルメタクリレート、N,N-ジメチルアミノプロピルアクリルアミド、N,N-ジエチルアミノプロピルアクリルアミド、N,N-ジメチルアミノエチルアクリルアミド、N,N-ジエチルアミノエチルアクリルアミド、3-アミノプロピルメタクリルアミド塩酸塩、3-アミノプロピルアクリルアミド塩酸塩、N,N-ジメチルアミノプロピルアクリレート、N,N-ジエチルアミノプロピルアクリレート、N,N-ジメチルアミノエチルアクリレート、N,N-ジエチルアミノエチルアクリレート、3-アミノプロピルメタクリレート塩酸塩、3-アミノプロピルアクリレート塩酸塩等を挙げることができ、アクリルアミド系高分子であることが好ましい。
アミノ基を有する高分子化合物のアミノ基は、１級アミノ基、２級アミノ基、３級アミノ基のいずれであってもよいが、共役酸の酸解離定数が設計されていることが好ましい。特に、二酸化炭素を溶解するために、アミノ基の酸解離定数が炭酸の酸解離定数と同等かあるいはそれより大きいことが好ましい。中でも、２級あるいは３級アミノ基であることが好ましく、３級アミノ基であることがさらに好ましい。ジメチルアミノ基などのジアルキルアミノ基であることがより好ましい。また、高分子化合物のアミノ基は、主鎖に結合していてもよいし、側鎖に結合していてもよいが、側鎖に結合していることが好ましい。
【００１９】
また、アミノ基を有する高分子化合物は、疎水性基を有することが好ましい。高分子化合物に導入する疎水性基としては、ＣXＨ2XあるいはＣXＨ2X+1で表される炭化水素基を挙げることができ、メチル基、エチル基、プロピル基、イソプロピル基、ブチル基、イソブチル基、tert−ブチル基、ペンチル基、シクロペンチル基、イソペンチル基、ヘキシル基、シクロヘキシル基等であることが好ましい。中でもイソブチル基、tert−ブチル基であることがさらに好ましい。或いは、ヒドロキシエチル基、ヒドロキシプロピル基、ヒドロキシブチル基のように上記疎水性基に水酸基が結合したものであってもよい。
アミノ基を有する高分子化合物は、高分子化合物粒子を水中で膨潤させた後の分散状態での粒子内の高分子密度が、０．３〜８０％であることが好ましく、１〜６０％であることがより好ましい。
【００２０】
（アミノ基を有する高分子化合物粒子の調製）
アミノ基を有する高分子化合物粒子は、モノマー成分を含有する溶液（以下、これらを「粒子調製液」という）を用いて調製することができる。本明細書中において「モノマー成分」とは、アミノ基を有する高分子化合物粒子の高分子の合成に供される全てのモノマーのことをいう。高分子化合物粒子の作製方法としては、特に制限されず、沈殿重合法、擬沈殿重合法、乳化重合法、分散重合法、懸濁重合法、シード重合法等の従来公知の方法を用いることができる。
粒子の調製に用いるモノマー成分は、アミノ基を有するモノマーを少なくとも含み、アミノ基を有するモノマーとアミノ基を有しないモノマーを含むことが好ましい。すなわち、アミノ基を有する高分子化合物は、アミノ基を有するモノマーの単独重合体または共重合体であってもよいし、アミノ基を有するモノマーとアミノ基を有しないモノマーの共重合体であってもよい。これにより、これらモノマーの割合を制御することで、高分子化合物粒子のアミノ基の密度を適正な範囲に調整することができる。アミノ基を有するモノマーおよび必要に応じて用いられるアミノ基を有しないモノマーは、置換（メタ）アクリルアミドモノマーであることが好ましく、置換アクリルアミドモノマーであることがより好ましい。
アミノ基を有するモノマーのアミノ基の説明と好ましい範囲については、アミノ基を有する高分子化合物のアミノ基の説明と好ましい範囲を参照することができる。モノマーが有するアミノ基の数は、特に限定されず、１つであってもよいし、２つ以上であってもよい。モノマーが２つ以上のアミノ基を有する場合、各アミノ基は同じであってもよいし、異なっていてもよい。
アミノ基を有するモノマーとしては、特に限定されないが、Ｎ−（アミノアルキル）アクリルアミド、Ｎ−（アミノアルキル）メタクリルアミド等を挙げることができ、Ｎ−（アミノアルキル）アクリルアミドであることが好ましい。
【００２１】
モノマー成分は、アミノ基を有するモノマーとともに疎水性基を有するモノマーを含むことが好ましい。疎水性基を有するモノマーの疎水性基の説明と好ましい範囲については、アミノ基を有する高分子化合物に採用しうる疎水性基の説明と好ましい範囲を参照することができる。疎水性基は側鎖に存在していることが好ましい。疎水性基を有するモノマーは、さらに、アミノ基を有していてもよく、有していなくてもよい。
疎水性基を有するモノマーとしては、特に限定されないが、Ｎ−アルキルアクリルアミド、Ｎ−アルキルメタクリルアミド、Ｎ−アルキルアクリレート、Ｎ−アルキルメタクリレート、N,N-ジアルキルアクリルアミド、N-（ヒドロキシアルキル）メタクリルアミド、N,N-ジアルキルアクリレート、N-（ヒドロキシアルキル）メタクリレート、N,N-ジアルキルメタクリルアミド、N-（ヒドロキシアルキル）アクリルアミド、N,N-ジアルキルメタクリレート、N-（ヒドロキシアルキル）アクリレート等を挙げることができ、Ｎ−アルキルアクリルアミドであることが好ましい。
アミノ基を有するモノマーと疎水性基を有するモノマーの好ましい組合せとして、Ｎ−（アミノアルキル）（メタ）アクリルアミドとＮ−アルキル（メタ）アクリルアミドの組合せを挙げることができ、Ｎ−（アミノアルキル）メタクリルアミドとＮ−アルキルアクリルアミドの組合せであることが好ましい。Ｎ−（アミノアルキル）（メタ）アクリルアミドとＮ−アルキル（メタ）アクリルアミドの共重合体からなる粒子は、疎水性のアルキル基と水素結合性のアミドが分子内にバランス良く均一に分布している。
【００２２】
モノマー成分におけるアミノ基を有するモノマーの割合は、モノマー成分の全モル数に対して１〜９５モル％であることが好ましく、５〜９５モル％であることがより好ましく、３０〜６０モル％であることがさらに好ましい。また、モノマー成分が、疎水性基を有するモノマーを含む場合、アミノ基を有するモノマーと疎水性基を有するモノマーとのモル比は、９５：５〜５：９５であることが好ましく、２：１〜１：２であることがより好ましい。なお、アミノ基と疎水性基をともに有するモノマーについては、アミノ基を有するモノマーに分類する。
【００２３】
粒子調製液は、モノマー成分のみを含んでいてもよいし、その他の成分を含んでいてもよい。その他の成分としては、界面活性剤や架橋剤、重合開始剤、ｐＫａ調整剤等を挙げることができる。粒子調製液に添加する界面活性剤の種類や濃度を調節することにより、得られる高分子化合物粒子の粒径を制御することができる。また、架橋剤を用いることにより、粒子内で高分子化合物に架橋構造を形成して過度に膨潤しないように粒子の膨潤性を制御することができる。また、架橋剤を比較的多めに用いた場合あるいは重合時のモノマー濃度を比較的高めに設定した場合には、粒子同士の間にも架橋構造を形成することができる。これにより、架橋構造により連結した複合粒子同士の間に、比較的大きな連続空隙構造を形成することができる。また、ｐＫａ調整剤は、得られる高分子化合物粒子のｐＫａを所望の値に調整するためのものであり、これにより、単層膜を選択的に透過するガスや液体の種類、透過流束、他の混合成分に対する選択率を制御することができる。
界面活性剤としては、セチルトリメチルアンモニウムブロマイド等の陽イオン性界面活性剤等を用いることができる。
架橋剤は、用いるモノマー同士の間に架橋構造を形成しうるであればよく、Ｎ，Ｎ’−アルキレンビスアクリルアミドを好ましく用いることができる。Ｎ，Ｎ’−アルキレンビスアクリルアミドのアルキレン基の炭素数は、特に限定されないが、１〜１２であることが好ましく、１〜４であることがより好ましく、１〜２であることがさらに好ましい。アルキレン基の代わりに、オリゴエチレンイミンやオリゴエチレングリコールが架橋剤鎖として機能する架橋剤であってもよい。
ｐＫａ調整剤としては、モノマーのアミノ基をプロトン化または脱プロトン化しうるものを用いることができ、塩酸等の酸や水酸化ナトリウム等の塩基を、所望のｐＫａに応じて適宜濃度を調整して用いることができる。また、架橋剤による架橋率によっても、高分子化合物粒子のＰＫａを制御することができるため、上記の架橋剤をｐＫａ調整剤として兼用してもよい。
粒子調製液の溶媒は、特に限定されないが、水、メタノール、エタノール、イソプロパノール、アセトニトリル、N,N-ジメチルホルムアミド、ジメチルスルホキシド等の極性溶媒を挙げることができ、これら極性溶媒を２種以上組み合わせた混合溶媒であってもよい。中でも、水、または水と他の極性溶媒を混合した混合溶媒を用いることが好ましい。
アミノ基を有する高分子化合物粒子は、液体で膨潤させたゲル粒子であってもよいし、乾燥粒子（固体粒子）であってもよい。ゲル粒子では、ゲル粒子が含む液体にガスがより効率的に溶解するため、ゲル粒子の内部のアミノ基も効率的にガスの吸収に寄与させることができる。
【００２４】
（酸性官能基を有するゲル化性高分子粒子）
本発明で用いるゲル化性高分子粒子は、アミノ基等の塩基性官能基を有するゲル化性高分子粒子の他に、酸性官能基を有するゲル化性高分子粒子であってもよいし、塩基性官能基と酸性官能基の両方を有するゲル化性高分子粒子であってもよい。酸性官能基として、カルボキシル基、硫酸基等を挙げることができ、カルボキシル基であることが好ましい。カルボキシル基を有する高分子化合物としてアクリル酸、メタクリル酸を構成モノマーに含む高分子化合物を挙げることができる。酸性官能基を有するゲル化性高分子粒子も、酸性官能基を有する高分子化合物のみから構成されていることが好ましいが、他の成分を含んでいてもよい。他の成分の具体例については、（アミノ基を有するゲル化性高分子粒子）の欄に記載したアミノ基を有する高分子化合物とともに含んでいてもよい他の成分の具体例を参照することができる。また、酸性官能基を有する高分子化合物粒子の調製方法については、（アミノ基を有する高分子化合物粒子の調製）の欄に記載した内容を、「アミノ基を有するモノマー」を「酸性官能基を有するモノマー」に置き換えて参照することができる。
【００２５】
（ゲル化性高分子粒子の粒径）
本発明で用いるゲル化性を持つ高分子化合物粒子（ゲル化性高分子粒子）は、乾燥状態における粒径が５ｎｍ〜１０μｍであることが好ましく、５ｎｍ〜５００ｎｍであることがより好ましい。
高分子化合物粒子を水中で膨潤させた後の流体力学粒径は、動的光散乱法により測定される水中での流体力学直径で十ｎｍ〜数十μｍであることが好ましく、１０ｎｍ〜５０μｍであることがより好ましく、２０ｎｍ〜２μｍであることがさらに好ましく、９０ｎｍ〜１μｍであることがさらにより好ましい。高分子化合物粒子の「水中で膨潤させた後の粒径」とは、乾燥させた高分子化合物粒子を３０℃の水中に２４時間浸漬した後の粒径であって、動的光散乱法により測定した平均粒径のことをいう。
【００２６】
（ゲル化性高分子粒子に用いる液体）
ゲル粒子が含む液体は、特に限定されないが、水、メタノール、エタノール、イソプロパノール、アセトニトリル、N,N-ジメチルホルムアミド、ジメチルスルホキシド等の極性溶媒を挙げることができ、これら極性溶媒を２種以上組み合わせた混合溶媒であってもよい。中でも、水、または水と他の極性溶媒を混合した混合溶媒を用いることが好ましい。すなわち、ゲル粒子は、ヒドロゲル粒子であることが好ましい。
ゲル粒子における水の含有量は、固形分１ｇあたり０．０５ｍＬ以上であることが好ましく、０．５ｍＬ以上であることがより好ましい。また、ゲル粒子における水の含有量は、２０ｍＬ以下であることが好ましく、１０ｍＬ以下であることがより好ましい。
【００２７】
［膜の添加剤］
塩基性官能基か酸性官能基の少なくとも一方を有するゲル化性高分子粒子を含む膜（本発明の膜）は、膜中のゲル化性高分子粒子内またはゲル化性高分子粒子外の領域に高分子化合物や添加剤を含んでいてもよい。
ゲル化性高分子以外の高分子化合物は、特に制限されないが、温度変化等の刺激に対して反応する高分子化合物であることが好ましい。刺激に対する反応としては、官能基の酸解離定数の変化、立体構造の変化、膨潤度の変化、親水性の変化、水含量の変化、吸水性の変化、重炭酸イオン溶解量の変化、硫化水素イオン溶解量の変化等を挙げることができる。あるいは、共役酸の酸解離定数が設計されているアミンを有することが好ましい。特に、二酸化炭素を溶解する為にアミノ基の酸解離定数が炭酸の酸解離定数と同等かあるいはそれより大きいことが好ましい。中でも、２級あるいは３級アミノ基であることが好ましく、３級アミノ基であることがさらに好ましい。ジメチルアミノ基などのジアルキルアミノ基であることがより好ましい。また、高分子化合物のアミノ基は、主鎖に結合していてもよいし、側鎖に結合していてもよいが、側鎖に結合していることが好ましい。
添加剤としては、膜安定化剤、吸収促進剤、放散促進剤、吸湿剤、酸化防止剤等を挙げることができる。
【００２８】
膜安定化剤としては、高分子化合物、重合可能な分子（重合性化合物）、チタン架橋剤等の架橋剤、１級アミン、２級アミン、３級アミン等を挙げることができる。このうち高分子化合物としては、ポリビニルアミン等の１級アミノ基を有する高分子化合物、２級アミノ基を有する高分子化合物、３級アミノ基を有する高分子化合物、４級アンモニウム基を有する化合物、１級アミノ基、２級アミノ基、３級アミノ基、４級アンモニウム基を複数種類有する高分子化合物、ポリビニルアルコール、ポリエチレン、ポリビニルアルコール／ポリエチレン共重合体等を好ましく用いることができる。
また、膜安定化剤として重合可能な分子を用いた場合には、この分子が膜内で重合反応することで生成した高分子化合物も膜安定化剤として機能する。これにより、膜形成後の水添加後やガス吸収放散後においても、過度に膨潤することなく均一な膜状を維持しやすくなる。重合可能な分子としては、重合性基を有するモノマーを挙げることができ、例えば（メタ）アクリルモノマーを例示することができる。なかでも、（メタ）アクリルアミドまたは（メタ）アクリルアミド誘導体を好ましく用いることができる。例えば、アルキルアクリルアミド、置換または無置換のアミノアルキル（メタ）アクリルアミド、重合性基を２個有するアクリルアミド誘導体等を挙げることができ、これらの中では、置換アミノアルキルアクリルアミド、重合性基を２個有するアクリルアミド誘導体を好ましく用いることができる。置換アミノアルキルアクリルアミドと重合性基を２個有するアクリルアミド誘導体は組み合わせて用いることが好ましく、そのモル分率は６０〜９９：４０〜１であることが好ましく、８０〜９９：２０〜１であることがより好ましく、９０〜９９：１０〜１であることがさらに好ましい。重合性基を有するモノマーの具体例としては、N-イソプロピルアクリルアミド（ＮＩＰＡＭ）、tert-ブチルアクリルアミド（ＴＢＡＭ）、N,N-ジメチルアミノプロピルメタクリルアミド（ＤＭＡＰＭ）、N,N'-メチレンビスアクリルアミド（ＢＩＳ）、アクリルアミド等を挙げることができる。これらの重合可能な化合物は、１種のみを単独で用いてもよいし、２種以上を組み合わせて用いてもよい。２種以上を組み合わせて用いる場合は、例えば、N,N-ジメチルアミノプロピルメタクリルアミド（ＤＭＡＰＭ）とN,N'-メチレンビスアクリルアミド（ＢＩＳ）の組み合わせを好ましい例として挙げることができる。
本発明の膜における膜安定化剤の含有量は、膜全量に対して１〜８９質量％であることが好ましい。
【００２９】
吸収促進剤は、本発明の膜への酸性ガスの吸収を促進する機能を有する化合物である。放散促進剤は、酸性ガスのゲル化性高分子粒子からの放散を促進する機能を有する化合物である。本発明では、吸収促進剤と放散促進剤の両方の機能を有する吸収放散促進剤を用いてもよい。これらの吸収促進剤、放散促進剤、吸収放散促進剤は、それぞれ膜安定化剤としての機能を兼ね備えているものであってもよい。本発明の膜における吸収促進剤、放散促進剤、吸収放散促進剤の合計含有量は、固形分１ｇあたり０．０５ｍＬ以上であることが好ましく、０．１ｍＬ以上であることがより好ましい。また、ゲル粒子における水の含有量は、２０ｍＬ以下であることが好ましく、１０ｍＬ以下であることがより好ましい。本発明の膜における吸収促進剤の含有量は、アミン濃度換算で０．１〜１２Ｎであることが好ましく、１〜１０Ｎであることがより好ましく、３〜９Ｎであることがさらに好ましい。
吸収促進剤、放散促進剤、吸収放散促進剤として、低分子のアミンを好ましく用いることができる。低分子のアミンの分子量は、６１〜１００００であるものが好ましく、７５〜１０００であるものがより好ましく、９０〜５００であるものがさらに好ましい。低分子のアミンの沸点は、長期利用できて実用的であることから、８０℃以上であることが好ましく、１２０℃以上であることがより好ましく、１５０℃以上であることがさらに好ましい。沸点上昇のためにイオン液体のように対イオンと塩を形成する部位を有し、且つ液体となるアミン含有化合物を用いてもよい。
低分子のアミンには、１級アミノ基、２級アミノ基、３級アミノ基、アンモニウム基、イミダゾリウム基のいずれが含まれていてもよく、アミノ基、アンモニウム基、イミダゾリウム基は複数含まれていてもよく、１〜３個含まれていることが好ましい。また、２級アミノ基や３級アミノ基は環状アミノ基であってもよい。さらに、低分子のアミンには、アミノ基、アンモニウム基、イミダゾリウム基以外の官能基が含まれていてもよく、例えばヒドロキシル基が含まれていてもよい。低分子のアミンに含まれているヒドロキシル基は０〜２個であることが好ましい。好ましい低分子のアミンとして、アミノ基とヒドロキシル基を有するアミンや、アミノ基を３つ有するアミン等を例示することができ、より好ましい低分子のアミンとして、２級アミノ基とヒドロキシル基を有するアミン等を例示することができる。高い濃度領域において特に飛躍的に酸性ガスの放散量を高めることができ、繰り返し利用に適している点で、沸点が１５０℃以上の２級アミノ基とヒドロキシル基を有するアミンが特に好ましい。
低分子のアミンとしては、下記式で表される具体的な化合物を挙げることができる。
【００３０】
【化１】
2017146231.tif 000002
【００３１】
これらのうちで、特に、酸性ガスの放散量を多くできることから、ＤＭＡＥ、ＩＰＡＥ，Ｂｉｓ（２ＤＭＡＥ）ＥＲ、１−２ＨＥ−ＰＲＬＤ、１−２ＨＥ−ＰＰ、ＴＭ−１，４−ＤＡＢ、ＴＭＨＡＤ、ＰＭＤＥＴＡを用いることが好ましく、中でも、沸点が比較的高く、蒸発しにくいことから、ＩＰＡＥ、Ｂｉｓ（２ＤＭＡＥ）ＥＲ、１−２ＨＥ−ＰＰ、ＴＭ−１，４−ＤＡＢ、ＴＭＨＡＤ、ＰＭＤＥＴＡを用いることがより好ましく、その濃度を高めることで酸性ガスの放散量を顕著に増大できることから、ＩＰＡＥ、ＴＭ−１，４−ＤＡＢ、ＴＭＨＡＤ、ＰＭＤＥＴＡを用いることがさらに好ましく、入手が容易であることから、ＩＰＡＥ、ＴＭＨＡＤ、ＰＭＤＥＴＡを用いることが特に好ましい。
【００３２】
添加剤として用いることができる吸湿剤は、飽和水溶液としたときに２５℃での相対湿度が９０％以下となるものを用いることが好ましい。そのような吸湿剤として、臭化物イオン、塩化物イオン、酢酸イオン、炭酸イオン、重炭酸イオン、リチウムイオン、カリウムイオン、カルシウムイオン、マグネシウムイオン、ナトリウムイオン等のイオンを挙げることができる。また、そのような吸湿剤として、臭化リチウム、塩化リチウム、塩化カルシウム、酢酸カリウム、塩化マグネシウム、炭酸カリウム、炭酸ナトリウム等の塩も挙げることができる。吸湿剤を添加する場合、その添加量は膜全量に対して０．０１〜１０質量％とすることが好ましい。
【００３３】
添加剤として用いることができる酸化防止剤は、添加することにより酸化を抑制ないし防止することができるものである。そのような酸化防止剤として、ビタミンＣ（アスコルビン酸）、ビタミンＥ（トコフェロール）、ＢＨＴ（ジブチルヒドロキシトルエン）、ＢＨＡ（ブチルヒドロキシアニソール）、エリソルビン酸ナトリウム、没食子酸プロピル、亜硫酸ナトリウム二酸化硫黄、ヒドロキノンおよびその誘導体を挙げることができる。酸化防止剤を添加する場合、その添加量は膜全量に対して０．０１〜１０質量％とすることが好ましい。
以上に説明した添加剤は、１種類を単独で使用してもよいし、２種類以上を組み合わせて使用してもよい。
【００３４】
［膜の特性］
本発明の単層膜は、その表面積が１ｃｍ2以上であることが好ましい。本発明の単層膜は、その窒素透過流束が４０℃で１００ＧＰＵ以下であることが好ましく、１０ＧＰＵ以下であるがより好ましい。また、本発明の単層膜は、その二酸化炭素透過流束が４０℃で１０ＧＰＵ以上であることが好ましく、１００ＧＰＵ以上であることがより好ましい。窒素透過流束および二酸化炭素流束が上記の範囲である単層膜は、窒素に対して二酸化炭素を選択的に透過することができるため、後述のガス分離材に用いたとき、窒素と二酸化炭素を含む空気等の混合ガスから、二酸化炭素を選択的に分離して効率よく回収することができる。
本明細書における「透過流束」は下記式（１）で求められる値である。
Ｑ＝Ｌ／Ａ×ΔＰ  ・・・（１）
式（１）において、Ｑは透過流束、Ｌは単位時間あたりの透過流量、Ａは膜面積、ΔＰは単層膜の両側での分圧差を表す。透過流量Ｌは、ガスクロマトグラフィー等により単位時間あたりに膜を透過したガスの量として測定することができ、透過流束Ｌの単位はＧＰＵである（1 GPU は 1.0 × 10 -6 (cm3(STP) /(s・cm2・cmHg)）。分圧差ΔＰは、圧力計とガスクロマトグラフィー等によりガス供給面側のガス分圧と透過面側のガス分圧を測定し、その差として求めることができる。
また、本明細書における「選択率」は、選択的に透過するガスの透過流束ＱSを分子とし、他のガスの透過流束ＱOを分母とした比の値ＱS／ＱOである。
【００３５】
＜複合体＞
次に、本発明の複合体について説明する。
本発明の複合体は、多孔質担体と、該多孔質担体の表面細孔を閉塞する、塩基性官能基か酸性官能基の少なくとも一方を有するゲル化性高分子粒子を有する。
複合体に用いる「塩基性官能基か酸性官能基の少なくとも一方を有するゲル化性高分子粒子」の説明と好ましい範囲、具体例については、上記の単層膜における［塩基性官能基か酸性官能基の少なくとも一方を有するゲル化性高分子粒子］の欄の記載を参照することができる。
【００３６】
［多孔質担体］
本発明における「多孔質担体」とは、内部に細かい孔を多数有する固体であって、それらの孔の少なくとも一部が、多孔質担体の表面に開口しているものである。本発明においては、多孔質担体が有する孔のうち、多孔質担体の表面に開口している孔を「表面細孔」といい、多孔質担体の表面にある表面細孔の開口の内径を「開孔径」という。一方の面の表面細孔は内部の細孔及び他方の面の表面細孔とできるかぎり連続孔を形成し、ガスが自由に透過できる膜であることが望ましい。
【００３７】
複合体を構成する多孔質担体の材料は特に限定されないが、樹脂であることが好ましく、熱可塑性樹脂であることがより好ましい。好ましい熱可塑性樹脂の具体例として、ポリエーテルスルホン（PES）、ポリフッ化ビニリデン（PVDF）、ポリテトラフルオロエチレン（PTFE）、セルロース混合エステルあるいはニトロセルロース（NC）、ポリオレフィン、ポリエチレン、ポリプロピレン、ポリメチルペンテン、ポリケトン、ポリイミド、ポリスチレン、ポリメチルメタクリレート、ポリジメチルシロキサン、ポリエステル、ナイロン等を挙げることができる。これらのものは、機械的強度や耐熱性に優れ、多孔質担体として好ましく用いることができる。
【００３８】
多孔質担体は、その表面にＯＨ基やＣＯＯＨ基等の親水性基を有することが好ましい。これにより、ゲル化性高分子粒子と多孔質担体の接触性がよくなり、ゲル化性高分子粒子を含む膜を多孔質担体の表面に均一に形成することができる。これらの親水性基は、多孔質担体の、少なくともゲル化性高分子粒子を担持する面（ゲル化性高分子粒子が多孔質担体の表面細孔を閉塞する領域）に存在すればよく、多孔質担体の表面全体に存在していても、ゲル化性高分子粒子を担持する面にのみ存在していてもよい。また、これらの親水性基は、親水性基を有する樹脂を材料に用いることで多孔質担体に導入してもよいし、多孔質担体に親水化処理を行うことで導入してもよい。親水化処理としては、プラズマ処理、オゾン処理を挙げることができる。
多孔質体の表面には、中間層が設けられていてもよい。これにより、ゲル化性高分子粒子を多孔質上に安定に固定することができる。中間層の材料としては、ポリジメチルシロキサン、シリカ多孔質微粒子、フュームドシリカ、ゼオライト微粒子を好ましく用いることができる。これらのものは、ゲル化性高分子粒子を多孔質体の表面に固定する機能を有するとともに、二酸化炭素の透過性能も比較的優れているため、複合体の透過性能や選択的透過性を損なうことなく、粒子を固定する機能を奏することができる。また、中間層に凹凸を設け、その上からゲル化性高分子粒子を塗布することで単相膜の表面積を増大させることもできる。
【００３９】
多孔質担体が有する表面細孔は、ゲル化性高分子粒子を塗布する際のゲル化性高分子粒子の粒子径よりも小さい事が望ましい。これにより、ゲル化性高分子粒子が多孔質担体の内部に深く侵入することや、ゲル化性高分子粒子が表面細孔を貫通して裏側から脱落することが回避され、多孔質担体の表面細孔をゲル化性高分子粒子により確実に閉塞することができる。
多孔質担体が有する表面細孔の開孔径は、２μｍ未満であることが好ましく、０．５μｍ未満であることがより好ましく、０．２２μｍ未満であることがさらに好ましく、０．１５μｍ未満であることがさらにより好ましい。また、多孔質担体が有する表面細孔の開孔径は、０．０１μｍ以上であることが好ましい。また、多孔質担体の最大孔径は３μm未満であることが好ましい。
本明細書における「表面細孔の開孔径」は、支持膜全体で通過できる最大の粒子サイズとして測定される孔径であり、「最大孔径」は、走査型電子顕微鏡により測定される孔径の最大値である。
多孔質担体の表面の細孔の数および膜の表面積あたりに細孔が占める面積がは大きい方が望ましい。また、多孔質担体内の細孔はできる限り連続していることが望ましく、最高体積は大きい方が望ましい。これによりガスの透過流束を向上させることができる。
【００４０】
多孔質担体の外形は、板状または筒状であることが好ましく、互いにほぼ平行な関係にある第１面と第２面を備えることも好ましく、第１面の表面細孔がゲル化性高分子粒子で閉塞されていて、第２面の表面細孔がゲル化性高分子粒子で閉塞されていないことがより好ましい。多孔質担体の寸法は用途に応じて適宜選択することができ、例えば多孔質担体を後述のガス分離材に用いる場合には、処理する供給ガスの量に応じて選択する。
図１は、本発明の複合体の具体的な構成例を示す概略斜視図である。この複合体は、１対の円柱状の多孔質体１１、１２からなる多孔質担体１３と、一方の多孔質体１１に担持されたゲル化性高分子粒子を含む膜１４を有する。この複合体では、一方の多孔質体１１の他方の多孔質体１２との対向面１１ａが第１面を構成し、他方の多孔質体１２の一方の多孔質体との対向面１２ａが第２面を構成し、一方の多孔質体１１の第１面１１ａの表面細孔が、この面に担持された膜１４が含むゲル化性高分子粒子で閉塞されている。
【００４１】
［ゲル化性高分子粒子の配置状態］
複合材を構成するゲル化性高分子粒子は、多孔質体の表面細孔を閉塞するように配置されている。ゲル化性高分子粒子で閉塞されている各表面細孔は、それぞれ、１個のゲル化性高分子粒子で閉塞されていてもよいし、２個以上のゲル化性高分子粒子で閉塞されていてもよい。ゲル化性高分子粒子が多孔質担体の表面細孔を閉塞する領域は１ｃｍ2以上であることが好ましい。
また、ゲル化性高分子粒子は単層膜を形成した状態で多孔質体の表面に担持され、その表面細孔を閉塞していることが好ましい。ゲル化性高分子粒子が形成する単層膜の説明と好ましい範囲、具体例については、上記の＜単層膜＞の欄に記載した内容を参照することができる。ゲル化性高分子粒子が単層膜を形成していることにより、本発明の複合材は、単層膜を選択的に透過するガスや液体を他の成分から分離する分離材として機能することができる。
【００４２】
［複合材の特性］
本発明の複合材は、ゲル化性高分子粒子を有する表面の二乗平均粗さが５μｍ以下であることが好ましい。ここで「二乗平均粗さ」は、ＪＩＳ  Ｂ  ０６０１に規定される二乗平均平方根粗さＲｑである。こうした表面にはゲル化性高分子粒子が均一に存在しており、分離対象外の成分がゲル性高分子粒子をすり抜けて多孔質担体を透過してしまうことが抑えられる。これにより、分離対象のガスや液体を他の成分から選択性よく分離することができる。
本発明の複合材は、その閉塞領域（ゲル化性高分子粒子が多孔質担体の表面細孔を閉塞する領域）における窒素透過流束が４０℃で１００ＧＰＵ以下であることが好ましく、１０ＧＰＵ以下であることがより好ましい。また、本発明の複合材は、その閉塞領域（ゲル化性高分子粒子が多孔質担体の表面細孔を閉塞する領域）における二酸化炭素透過流束が４０℃で１０ＧＰＵ以上であることが好ましく、１００ＧＰＵ以上であることがより好ましい。窒素透過流束および二酸化炭素流束が上記の範囲である複合材は、窒素に対して二酸化炭素を選択的に透過することができるため、後述のガス分離材に用いたとき、窒素と二酸化炭素を含む空気等の混合ガスから、二酸化炭素を選択的に分離して効率よく回収することができる。透過流束の求め方については、上記の単層膜における［単層膜の特性］の欄に記載した透過流束の求め方を参照することができる。
【００４３】
＜ガス分離材＞
本発明のガス分離材は、本発明の複合体を有することを特徴とする。
本発明の複合体の説明と好ましい範囲、具体例については、上記の＜複合体＞の欄に記載した内容を参照することができる。
本発明のガス分離材でガス分離を行うガスは混合ガスである。混合ガスは２種類以上のガス成分からなり、そのうちの少なくとも１種は、ゲル化性高分子粒子が多孔質担体の表面細孔を閉塞する領域（以下、「細孔閉塞領域」という）を選択的に透過するガス（以下、「選択的透過ガス」という）、具体的には他のガスよりも大きな透過流束で細孔閉塞領域を透過するガスであることが好ましい。こうした選択的透過ガスと他のガスの混合ガスを細孔閉塞領域に供給すると、選択的透過ガスが、この細孔閉塞領域を選択的に透過して多孔質体の表面細孔内に流入し、その表面細孔を通過して外部に排出される。このとき、他のガスは、多孔質体の、選択的透過ガスが排出される側と反対側にほとんど残るため、選択的透過ガスを他のガスから選択的に分離することができる。こうしたガス分離は、以下のメカニズムによるものと推測している。
すなわち、細孔閉塞領域を選択的に透過するガスは、混合ガスの他の成分よりもゲル性化高分子粒子中に溶解し易いと考えられる。そのため、選択的透過ガスと他のガスの混合ガスを細孔閉塞領域に供給すると、選択的透過ガスが選択的にゲル化性高分子粒子中に溶解される。ゲル化性高分子粒子中に溶解した選択的透過ガスは、混合ガスが供給されている側と表面細孔側との分圧差により、表面細孔側に拡散して表面細孔を通過し、外部に排出される。以上のメカニズムにより、他のガスは多孔質体の表面細孔を通過せずに、混合ガスの供給側にほとんど残り、選択的透過ガスは多孔質体の表面細孔を通過して、混合ガスの供給側と反対側に排出される。これにより、選択的透過ガスが他のガスから選択的に分離されると推測される。
こうしたガス分離材では、混合ガスを連続的に供給しながらガス分離を行うことができ、手間をかけずに効率よく分離対象ガスを回収することができる。
【００４４】
本発明のガス分離材には、酸性ガスを選択的に透過させることが好ましく、二酸化炭素または硫化水素のガスを選択的に透過させることがより好ましく、二酸化炭素を選択的に透過させることがさらに好ましい。本発明で用いるゲル化性高分子粒子を含む膜は、酸性ガスに対する透過性能が高く、他のガスに対する選択的透過性にも優れている。そのため、混合ガスから酸性ガスを効率よく分離することができる。
【００４５】
本発明のガス分離材でガス分離を行う混合ガスとして、天然ガス、バイオガス、ランドフィルガス、燃焼後ガス、燃料ガス、水蒸気改質後のガスを挙げることができる。本発明のガス分離材によれば、これらの混合ガスから例えば二酸化炭素を選択性よく分離して、混合ガスにおける二酸化炭素の濃度を顕著に低下させることができる。
また、本発明のガス分離材は、ガスに限らず、水あるいは水蒸気を選択的に透過させてもよい。これにより、例えばガスを含む水あるいは水蒸気から水または水蒸気を分離すること、言い換えれば水あるいは水蒸気からガスを除去することができる。
【００４６】
ガス分離を行う際の条件は、ガス分離材に用いるゲル化性高分子化合物粒子、ガス分離を行う混合ガスの組成、混合ガスから分離する分離対象ガス等の条件によっても異なるが、０〜１３０℃であることが好ましく、０〜９５℃であることがより好ましく、１０〜６０℃の温度でガス分離を行うことが好ましい。また、ガス分離時の単層膜の水分量は乾燥膜重量の１質量％〜１０００質量％であることが好ましい。
【００４７】
本発明のガス分離材は、１つの複合体から構成されていてもよいし、２つ以上の複合体から構成されていてもよい。２つ以上の複合体でガス分離材を構成する場合、複合体を直列に複数個連結させることが好ましい。例えば図１に示す複合体を用いる場合には、第１面１１ａを有する多孔質体１１の第１面１１ａと反対側の面に、第２面１２ａを有する多孔質体１２の第２面１２ａと反対側の面を接合することにより、複合体が直列に２個連結したガス分離材を構成することができ、さらに、こうした接合繰り返すことにより、複合体が直列に３個以上連結したガス分離材も構成することができる。
【００４８】
＜フィルターおよびガス分離装置＞
本発明のフィルターおよびガス分離装置は、本発明のガス分離材を有することを特徴とする。
本発明のガス分離材の説明と好ましい範囲、具体例については、＜ガス分離材＞の欄に記載した内容を参照することができる。
本発明のフィルターおよびガス分離装置は、本発明のガス分離材を用いていることにより、混合ガスから選択的透過ガスを効率よく分離して回収することができる。
【００４９】
＜複合体の製造方法＞
本発明の複合体の製造方法は、塩基性官能基か酸性官能基の少なくとも一方を有する高分子化合物のゲル化性高分子粒子を液体で膨潤させて多孔質担体の一面上に塗布し、乾燥させる工程を含む。本発明の製造方法で製造する複合体は、本発明の複合体であることが好ましい。
この製造方法で用いる「塩基性官能基か酸性官能基の少なくとも一方を有する高分子化合物のゲル化性高分子粒子」の説明と好ましい範囲、具体例については、上記の単層膜における［塩基性官能基か酸性官能基の少なくとも一方を有する高分子化合物のゲル化性高分子粒子］の欄の記載を参照することができ、「多孔質担体」の説明と好ましい範囲、具体例については、上記の複合体における［多孔質担体］の欄の記載を参照することができる。また、以下の説明では、「塩基性官能基か酸性官能基の少なくとも一方を有する高分子化合物のゲル化性高分子粒子を液体で膨潤させて」得られた液状材料を「粒子分散液」という。
ゲル化性高分子粒子を膨潤させる液体は、水または極性溶媒であることが好ましい。極性溶媒の具体例については、単層膜における（アミノ基を有する高分子化合物粒子の調製）の欄に記載された極性溶媒の具体例を参照することができる。
粒子分散液を多孔質担体の一面上に塗布する方法としては、例えば、スプレーコート法、スピンコート法、キャスティング法、マイクログラビアコート法、グラビアコート法、バーコート法、ロールコート法、ワイヤーバーコート法、ディップコート法等を挙げることができ、スプレーコート法、ディップコート法、濾過法、バーコート法あるいはウェットコート法を用いることが好ましく、スプレーコート法を用いることがより好ましい。粒子分散液の塗布は、間に乾燥工程を入れて、複数回行うことが好ましい。この塗布回数を変えることにより、形成される膜の膜厚を精度よく制御することができる。
このとき、多孔質担体の一面に塗布したゲル化性高分子粒子が多孔質担体の中を通過して異なる面から外へ抜けないような条件で、粒子分散液を塗布することが好ましい。例えば、多孔質担体として、表面細孔の孔径が多孔質担体の内部に進むにつれて小さくなっているものや、表面細孔の開口から後端に亘る少なくともいずれかの箇所で、ゲル化性高分子粒子が貫通（通過）しない孔径を有するものを用いることで、ゲル化性高分子粒子が外へ抜けることを防止することができる。また、塗布時のゲル化性高分子粒子の粒子径は１００〜１０００ｎｍであることが好ましい。
さらに、多孔質担体として長尺シート状のものを用い、この多孔質担体を巻き上げたロールから多孔質担体を巻き出しながら粒子調製液の塗布を行い、さらに、粒子分散液の塗膜を乾燥した後に、多孔質担体をロール状に巻き上げて複合体を製造することも好ましい。これにより、複合体を連続的に効率よく製造することができる。
【実施例】
【００５０】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。【００５１】
［ゲル化性高分子粒子の合成］
（合成例１）ジメチルアミノ基を有するゲル化性高分子粒子（粒径２３５ｎｍ）の合成【００５２】
【化２】
2017146231.tif 000003
２リットルの三口フラスコに１リットルの純水を加え、７０℃に加温した後、２ｍＭの界面活性剤（セチルトリメチルアンモニウムブロマイド）と３種類のモノマーを総モノマー濃度が３１２ｍＭになるように溶解した。３種類のモノマーの組成は、Ｎ−（ジメチルアミノプロピル）メタクリルアミドが５５ｍｏｌ％、Ｎ−tert−ブチルアクリルアミドが４３ｍｏｌ％、Ｎ，Ｎ’−メチレンビスアクリルアミドが２ｍｏｌ％である。Ｎ−（ジメチルアミノプロピル）メタクリルアミドはアルミナカラムで重合禁止剤を取り除いたものを用いた。Ｎ−tert−ブチルアクリルアミドは予め少量のメタノールに溶解し、０．６８ｇ／ｍＬの溶液としたものを添加した。この混合物を７０℃に保持したまま、メカニカルスターラーで撹拌し、窒素を１時間バブリングルして系内の酸素を取り除いた。こうして得たモノマー溶液に、７００ｍｇの２，２’−アゾビス（２−メチルプロピオンアミジン）二塩酸塩を５ｍＬの純水に溶解した溶液を添加し、窒素雰囲気下、７０℃で３時間反応させた。反応後、沈殿物を濾過し、透析膜(MWCO12-14.000, width:75mm, vol/length:18mL/mL) [スペクトラムラボラトリーズ社製]で３日間透析を行うことにより未反応のモノマーや界面活性剤を取り除いた。透析後の沈殿物から強塩基性のイオン交換樹脂を用いて対アニオンを取り除き、凍結乾燥することでゲル化性高分子粒子１を得た。透析やイオン交換を行わない材料に関しても同様の実験を行いほぼ同等の機能を有する事を確認した。得られたゲル化性高分子粒子１の平均粒径（流体力学直径）は、３０℃の水中で膨潤した場合で２３５ｎｍ、４０℃の水中で膨潤した場合で２１８ｎｍであった。【００５３】
（合成例２）ジメチルアミノ基を有するゲル化性高分子粒子（粒径８９ｎｍ）の合成
Ｎ−（ジメチルアミノプロピル）メタクリルアミドが５ｍｏｌ％、Ｎ−tert−ブチルアクリルアミドが０ｍｏｌ％、Ｎ−イソプロピルアクリルアミドが９３ｍｏｌ％、Ｎ，Ｎ’−メチレンビスアクリルアミドが２ｍｏｌ％であり、総モノマー濃度が７８ｍＭであること以外は、合成例１と同様にしてゲル化性高分子粒子２を合成した。得られたゲル化性高分子粒子２の平均粒径（流体力学直径）は、３０℃の水中で膨潤した場合で８９ｎｍ、４０℃の水中で膨潤した場合で８５ｎｍであった。【００５４】
（合成例３〜１２）ｐＫａが異なるゲル化性高分子粒子の合成
Ｎ−（ジメチルアミノプロピル）メタクリルアミドの代わりに、下記式で表されるモノマー（塩基性官能基を有するモノマー）を用いたこと以外は、合成例１と同様にしてゲル化性高分子粒子３〜５を合成した。【００５５】
【化３】
2017146231.tif 000004
【００５６】
また、これとは別に、重合反応を行う混合物に塩酸または水酸化ナトリウムを各種濃度で導入して、アミノ基のプロトン化を制御すること以外は、合成例１と同様の工程を行い、アミノ基のプロトン化率が異なる各種ゲル化性高分子粒子６〜１２（ｐＫａが異なる各種ゲル化性高分子粒子）を合成した。
各合成例で用いた塩基性官能基を有するモノマー成分、合成したゲル化性高分子粒子３〜１２のｐＫａ、アミン量（アミノ基を有するモノマーに対応する構成単位の量）、粒径を表１に示す。表１において、ｐＫａは４０℃で中和滴定を行うことにより測定し、アミン量は３０℃で中和滴定を行うことにより測定した値である。粒径は４０℃の水中で膨潤したときの動的光散乱法による平均粒径である。【００５７】
【表１】
2017146231.tif 000005
【００５８】
（合成例１３）カルボキシル基を有するゲル化性高分子粒子の合成
Ｎ−（ジメチルアミノプロピル）メタクリルアミドの代わりに、下記式で表されるメタクリル酸を用いたこと以外は、合成例１と同様にしてゲル化性高分子粒子１３を合成した。得られたゲル化性高分子粒子１３の平均粒径（流体力学直径）は３０℃の水中で膨潤した場合で３００ｎｍであり、中和滴定（３０℃）によるｐＫａ（３０℃）は６．６であった。【００５９】
【化４】
2017146231.tif 000006
【００６０】
［多孔質体］
本実施例で用いた多孔質体は、ポリエーテルスルホン（ＰＥＳ）からなる多孔質体（ザルトリウス社製：孔径０．１μｍ、０．２２μｍ、０．４５μｍ）、ポリフッ化ビニリデン（ＰＶＤＦ）からなる多孔質体（ミリポア社製：孔径０．１μｍ）、ニトロセルロース（ＮＣ）からなる多孔質体（ミリポア社製：孔径０．０２５μｍ、０．１μｍ、０．２２μｍ）、限外ろ過膜（ザルトリウス社製：分画分子量１０ｋ、５０ｋ、３００ｋ）、超高分子量ポリエチレンからなる多孔質体（entegris社製：孔径０．０５μｍ）である。ここに記載した多孔質体の孔径は支持膜全体で通過できる最大の粒子径である。本実施例で用いた代表的な多孔質体の表面の走査電子顕微鏡写真を図２に示す。なお、本実施例における各図において、「ＰＥＳ」はポリエーテルスルホンからなる多孔質体を表し、「ＰＶＤＦ」はポリフッ化ビニリデンからなる多孔質体を表し、「ＮＣ」はニトロセルロースからなる多孔質体を表し、「ＵＦ」は限外ろ過膜を表し、「ＵＰＥ」は超高分子量ポリエチレンからなる多孔質体をそれぞれ表す。【００６１】
［ガス透過性能の測定］
複合体のガス透過性能の測定は、図３に示すガス透過性能測定装置を用いて行った。
図３に示すガス透過性能測定装置は、複合体試料を一定の条件で収容しうる恒温槽２１と、供給ガス送出系２２、スイープガス送出系２３およびガスクロマトグラフ２４を有している。供給ガス送出系２２は、窒素供給源２５、二酸化炭素供給源２６および加湿器２７を有しており、窒素供給源２５が供給する窒素と二酸化炭素供給源２６が供給する二酸化炭素を所定の割合で混合した混合ガス（供給ガス）を加湿器２７で加湿した後、複合体試料１ａに送出するように構成されている。スイープガス送出系２３は、ヘリウムガス供給源２８と加湿器２９を有しており、ヘリウムガス供給源２８が供給するヘリウムガス（スイープガス）を加湿器２９で加湿した後、複合体試料１ａに送出するように構成されている。供給ガス送出系２３およびスイープガス送出系２４が有する加湿器２７、２９は、加湿器２７、２９内に導入されたガスを水にくぐらせて加湿するバブラー式加湿器であり、加湿によるガスの相対湿度は水温により制御される。ガスクロマトグラフ２４は、測定試料から排出されたガスの成分を分離して分圧を検出するように構成されている。本実施例では、このガスクロマトグラフ２４で得られたデータに基づいて、排出されたガスの各成分の透過流束と選択率を算出する。【００６２】
ガス透過性能測定装置で透過性能を測定する複合体試料は、例えば図１に示すように、一対の多孔質体１１、１２を有し、一方の多孔質体１１の第１面１１ａ）にゲル化性高分子粒子を含む膜１４が設けられ、この膜１４の上に、他方の多孔質体１２が積層された積層体である。こうした複合体試料１ａの透過性能を測定するには、複合体試料１ａを恒温槽２１内に搬送し、他方の多孔質体１２の所定箇所に供給ガス送出系２２を接続するとともに、一方の多孔質体１１の所定箇所にスイープガス送出系２３およびガスクロマトグラフ２４を接続する。これにより、供給ガス送出系２２から送出されるガス（加湿された窒素と二酸化炭素の混合ガス）は多孔質体１２を透過して膜４に供給され、混合ガスの各ガス成分が膜１４の透過性能に応じて膜１４を透過した後、多孔質体１１内をヘリウムガスの流れに乗って移動しガスクロマトグラフ２４側へ排出される。ここで排出されるガスの各成分の分圧は膜の透過性能を反映しているため、その分圧に基づいて各成分の透過流束を算出することにより、膜の透過性能を評価することができる。
本実施例では、供給ガス送出系２２における窒素の流量を９０ｍＬ／分、二酸化炭素の流量を１０ｍＬ／分とし、スイープガス供給系におけるヘリウムガスの流量を１０ｍＬ／分とし、恒温槽内を１気圧、４０℃に維持して測定を行った。なお、上記の各ガスの流量は、１気圧、２０℃（標準状態）での流量である。加湿器温度（水温）は、特別に記載しない限り４１℃であることとする。【００６３】
［ゲル化性高分子粒子を含む膜および複合体の作製と評価］
ゲル化性高分子粒子を含む膜をと直鎖ポリマーを含む膜の比較
合成例１で合成したゲル化性高分子粒子１を水中に分散、膨潤させて、ゲル化性高分子粒子の濃度が１ｍｇ／ｍＬである粒子分散液を調製した。調製した粒子分散液を、孔径０．１μｍのポリエーテルスルホンからなる多孔質体の表面にスプレーコート法により塗布して膜厚５２０ｎｍの膜（ゲル化性高分子粒子１を含む膜）を形成し、その上に、孔径０．１μｍのポリエーテルスルホンからなる多孔質体を載せて複合体とした。ここで、スプレーコート法による膜の形成は、乾燥工程を間に入れて粒子分散液を１２回塗布することで行った。【００６４】
また、これとは別に、Ｎ，Ｎ’−メチレンビスアクリルアミドを用いないこと以外は、合成例１と同様にして直鎖状ポリマーを合成し、水に溶解して濃度が１ｍｇ／ｍＬであるポリマー溶液を調製した。このポリマー溶液を、孔径０．１μｍのポリエーテルスルホンからなる多孔質体の表面にスプレーコート法により塗布して膜（直鎖ポリマーを含む膜）を形成し、その上に、孔径０．１μｍのポリエーテルスルホンからなる多孔質体を載せて複合体（比較複合体１）とした。ここで、スプレーコート法による膜の形成は、乾燥工程を間に入れてポリマー溶液を１２回塗布することで行った。【００６５】
粒子分散液を用いて形成した膜（ゲル化性高分子粒子１を含む膜）とポリマー溶液を用いて形成した膜（直鎖ポリマーを含む膜）の表面の走査電子顕微鏡写真を図４に示す。また、作製した複合体、比較複合体１について測定した窒素透過流束、二酸化炭素透過流束および選択率（ＣＯ2／Ｎ2）を図５に示す。図５中、棒グラフは透過流束を示し、黒丸は選択率（ＣＯ2／Ｎ2）を示す。
図５で示されているように、ゲル化性高分子粒子１を含む膜を形成した複合体は、直鎖状ポリマーを含む膜を形成した比較複合体１に比べて選択率（ＣＯ2／Ｎ2）が格段に高く、二酸化炭素について優れた選択的透過性を有していた。【００６６】
アミノ基を有するゲル化性高分子粒子１を含む膜と、アミノ基を有しないゲル化性高分子粒子を含む膜の比較
合成例１で合成したゲル化性高分子粒子１を水中に分散、懸濁させて、ゲル化性高分子粒子１の濃度が１６ｍｇ／ｍＬである粒子分散液を調製した。調製した粒子分散液を、孔径０．１μｍのポリエーテルスルホンからなる多孔質体の表面にスプレーコート法により塗布して膜厚２μｍの膜（ゲル化性高分子粒子１を含む膜）を形成し、その上に、孔径０．１μｍのポリエーテルスルホンからなる多孔質体を載せて複合体とした。ここで、スプレーコート法による膜の形成は、乾燥工程を間に入れて粒子分散液を２回塗布することで行った。【００６７】
また、これとは別に、Ｎ−（ジメチルアミノプロピル）メタクリルアミド（ＤＭＡＰＭ）の仕込み量を０ｍｏｌ％、Ｎ−tert−ブチルアクリルアミドの仕込み量を９８ｍｏｌ％に変更すること以外は、合成例１と同様にしてゲル化性高分子粒子（アミノ基を有しないゲル化性高分子粒子）を合成した。このゲル化性高分子粒子をゲル化性高分子粒子１の代わりに用いること以外は、この比較における複合体と同様にして、比較複合体２を作製した。
作製した複合体、比較複合体２について測定した窒素透過流束、二酸化炭素透過流束および選択率（ＣＯ2／Ｎ2）の経時変化を図６、７に示す。
図６から示されるように、アミノ基を有するゲル化性高分子粒子１を用いた複合体は、二酸化炭素透過流束１２０〜１３０ＧＰＵ、選択率２５〜３０を長時間（１０時間以上）に亘って維持した。一方、アミノ基を有しないゲル化性高分子粒子を用いた比較複合体２は、窒素流束と二酸化炭素流束に殆ど差がなく、二酸化炭素の選択的透過性が全く認められなかった。【００６８】
ゲル化性高分子粒子を含む膜の膜厚についての比較
合成例１で合成したゲル化性高分子粒子１を水中に分散、膨潤させて、ゲル化性高分子粒子の濃度が１６ｍｇ／ｍＬまたは１ｍｇ／ｍＬである粒子分散液を調製した。調製した各粒子分散液を、それぞれ孔径０．１μｍのポリエーテルスルホンからなる多孔質体の表面にスプレーコート法により塗布して膜（ゲル化性高分子粒子を含む膜）を形成し、その上に、孔径０．１μｍのポリエーテルスルホンからなる多孔質体を載せて複合体とした。このとき、スプレーコート法による膜の形成は、乾燥工程を間に入れて粒子分散液を複数回塗布することで行い、その塗布回数を変えることで形成される膜の膜厚を制御した。これにより、ゲル化性高分子粒子を含む膜の膜厚が異なる各種複合体を得た。濃度１６ｍｇ／ｍＬの粒子分散液を用いた場合の塗布回数と形成された膜の膜厚を表２に示し、濃度１ｍｇ／ｍＬの粒子分散液を用いた場合の塗布回数と形成された膜の膜厚を表３に示す。【００６９】
【表２】
2017146231.tif 000007
【００７０】
【表３】
2017146231.tif 000008
【００７１】
濃度１６ｍｇ／ｍＬの粒子分散液を用いて形成した膜の表面の走査電子顕微鏡写真を図８に示し、濃度１ｍｇ／ｍＬの粒子分散液を用いて形成した膜の表面の走査電子顕微鏡写真を図９に示す。
濃度１６ｍｇ／ｍＬの粒子分散液を用いて作製した複合体について、加湿器温度を３９℃、混合ガスおよびヘリウムガスの相対湿度を９０％として測定した窒素透過流束、二酸化炭素透過流束および選択率（ＣＯ2／Ｎ2）の膜厚依存性を図１０に示し、濃度１ｍｇ／ｍＬの粒子分散液を用いて作製した複合体について、加湿器温度を４１℃、混合ガスおよびヘリウムガスの相対湿度を９５％として測定した計測開始１００分後の窒素透過流束、二酸化炭素透過流束および選択率（ＣＯ2／Ｎ2）の膜厚依存性を図１１に示す。
図１０を見ると、ゲル化性高分子化合物を含む膜の膜厚が薄くなる程、二酸化炭素透過流束と選択率（ＣＯ2／Ｎ2）が高くなる傾向が見られ、特に膜厚が５μｍ未満の範囲で、これらの値が急激に高くなっている。このことから、高い二酸化炭素透過流束と高い選択率（ＣＯ2／Ｎ2）を得るには、ゲル化性高分子化合物を含む膜の膜厚を５μｍ未満にする必要があることがわかった。【００７２】
ゲル化性高分子粒子のｐＫａの検討
合成例３〜１２で合成したｐＫａが異なるゲル化性高分子粒子３〜１２を、それぞれ水中に分散、膨潤させてゲル化性高分子粒子の濃度が１ｍｇ／ｍＬである粒子分散液を調製した。調製した各粒子分散液を、それぞれ孔径０．１μｍのニトロセルロースからなる多孔質体の裏面にスプレーコート法により塗布して膜（ゲル化性高分子粒子３〜１２のいずれかを含む膜）を形成し、その上に、孔径０．１μｍのニトロセルロースからなる多孔質体を載せて、ゲル化性高分子粒子の種類が異なる各種複合体を作製した。このとき、スプレーコート法による膜の形成は、乾燥工程を間に入れて粒子分散液を複数回塗布することで行い、その塗布回数を変えることで形成される膜の厚さを制御した。これにより、ゲル化性高分子粒子の種類毎に、膜の厚さが異なる各種複合体を得た。
作製した各複合体について、混合ガスおよびヘリウムガスの相対湿度を９０％未満にして、窒素透過流束、二酸化炭素透過流束および選択率（ＣＯ2／Ｎ2）を測定した。ゲル化性高分子粒子を含む膜を２６０ｎｍの厚さで形成した場合の、窒素透過流束、二酸化炭素透過流束および選択率（ＣＯ2／Ｎ2）のｐＫａ依存性を図１２に示し、ゲル化性高分子粒子を含む膜の膜厚の逆数に対して、二酸化炭素流束をプロットした結果を図１３に示す。
図１２から、二酸化炭素の最大透過流束はゲル化性高分子粒子のｐＫａに依存して変化し、ｐＫａが６超であって８未満の範囲で大きな最大透過流束が得られ、６〜７の範囲で特に大きな最大透過流束が得られることがわかった。【００７３】
カルボキシル基を有するゲル化性高分子粒子を含む膜の評価
合成例１３で合成したカルボキシル基を有するゲル化性高分子粒子１３を水中に分散、膨潤させて、ゲル化性高分子粒子１３の濃度が１ｍｇ／ｍＬである粒子分散液を調製した。調製した粒子分散液を、孔径０．１μｍのニトロセルロースからなる多孔質体の裏面にスプレーコート法により塗布して膜厚２６０ｎｍの膜（ゲル化性高分子粒子１３を含む膜）を形成し、その上に、孔径０．１μｍのニトロセルロースを載せて複合体とした。ここで、スプレーコート法による成膜は、乾燥工程を間に入れて粒子分散液を６回塗布することで行った。
作製した複合体について測定した窒素透過流束、二酸化炭素透過流束および選択率（ＣＯ2／Ｎ2）の経時変化を図１４に示す。
図１４から、カルボキシル基を有するゲル化性高分子粒子を用いた複合体においても、２０〜３０の高い選択率（ＣＯ2／Ｎ2）が得られることがわかった。【００７４】
ゲル化性高分子粒子の粒径の検討
合成例１で合成したゲル化性高分子粒子１（３０℃の水中で膨潤したときの流体力学直径で２３５ｎｍ）または合成例２で合成したゲル化性高分子粒子２（３０℃の水中で膨潤したときの流体力学直径で８９ｎｍ）を水中に分散、膨潤させて、ゲル化性高分子粒子の濃度が１ｍｇ／ｍＬである粒子分散液を調製した。調製した各粒子分散液を、それぞれ孔径０．１μｍのポリエーテルスルホンからなる多孔質体の表面にスプレーコート法により塗布して膜（ゲル化性高分子粒子１または２を含む膜）を形成した。ここで、スプレーコート法による膜の形成は、乾燥工程を間に入れて粒子分散液を１２回塗布することで行った。
形成した各膜の表面の走査電子顕微鏡写真を図１５に示す。図１５から、粒径が２３５ｎｍのゲル化性高分子粒子１を含む膜の方が、粒径が８９ｎｍのゲル化性高分子粒子２を含む膜よりも欠陥が少なく良質であることがわかった。また、二酸化炭素透過流束および選択率（ＣＯ2／Ｎ2）についても、ゲル化性高分子粒子１を用いて形成した膜の方が、ゲル化性高分子粒子２を用いて形成した膜よりも高い値であった。このことから、ゲル化性高分子粒子の粒径は８９ｎｍ超であることが好ましいことが示された。【００７５】
ゲル化性高分子粒子を含む膜へのアミン添加の効果
合成例１で合成したゲル化性高分子粒子１を水中に分散、膨潤させるとともに、アミンである２−（イソプロピルアミノ）エタノールを異なる濃度でそれぞれ添加し、ゲル化性高分子粒子１の濃度が１ｍｇ／ｍＬであって、アミン濃度が異なる各種アミン含有粒子分散液を調製した。調製した各アミン含有粒子分散液を、それぞれ孔径０．１μｍのポリエーテルスルホンからなる多孔質体の裏面にスプレーコート法により塗布して厚さが２μｍの膜（ゲル化性高分子粒子１とアミンを含む膜）を形成し、その上に、０．１μｍのポリエーテルスルホンからなる多孔質体を載せて、膜のアミン濃度が異なる各種複合体を作製した。ここで、スプレーコート法による膜の形成は、乾燥工程を間に入れてアミン含有粒子分散液を６回塗布することで行った。
作製した各複合体について窒素透過流束、二酸化炭素透過流束および選択率（ＣＯ2／Ｎ2）を測定した。これらの透過性能のアミン濃度依存性を図１６に示し、アミン含有粒子分散液のアミン濃度を６６．６ｍｇ／ｍＬとして作製した複合体の窒素透過流束、二酸化炭素透過流束および選択率（ＣＯ2／Ｎ2）の経時変化を図１７に示す。
図１６、１７から、ゲル化性高分子粒子を含む膜にアミンを添加することにより、二酸化炭素透過流束と選択率（ＣＯ2／Ｎ2）が向上し、こうした透過性能が２００分以上維持されるようになることがわかった。【００７６】
多孔質体の材料および孔径の検討
（ａ）ポリフッ化ビニリデンまたはポリエーテルスルホンからなる多孔質体を用いた複合体の評価
合成例１で合成したゲル化性高分子粒子１を水中に分散、膨潤させて、ゲル化性高分子粒子の濃度が１ｍｇ／ｍＬである粒子分散液を調製した。調製した粒子分散液を、孔径０．１μｍのポリフッ化ビニリデン（ＰＶＤＦ）からなる多孔質体または孔径０．１μｍのポリエーテルスルホン（ＰＥＳ）からなる多孔質体の表面にスプレーコート法によりそれぞれ塗布して、膜厚２６０ｎｍの膜（ゲル化性高分子粒子１を含む膜）を形成し、その上に、同じ材料からなる孔径０．１μｍの多孔質体を載せて、多孔質体の種類が異なる２種類の複合体を作製した。ここで、スプレーコート法による成膜は、乾燥工程を間に入れて粒子分散液を６回塗布することで行った。
各多孔質体上に形成した膜の表面の走査電子顕微鏡写真を図１８に示す。また、作製した各複合体の窒素透過流束と二酸化炭素透過流束を図１９に示す。図１９から、いずれの多孔質体上に膜を形成した場合にも、窒素透過流束に比べて、二酸化炭素透過流束が高い値になっており、二酸化炭素について優れた選択的透過性を得ることができた。【００７７】
（ｂ）限外ろ過膜を多孔質体に用いた複合体の評価
合成例１で合成したゲル化性高分子粒子１を水中に分散、膨潤させて、ゲル化性高分子粒子の濃度が１ｍｇ／ｍＬである粒子分散液を調製した。分画分子量が１０ｋ、５０ｋまたは３００ｋである限外ろ過膜（ＵＦ膜：ザルトリウス社製）をそれぞれ用意し、これらの多孔質体の表面または裏面に、調製した粒子分散液をスプレーコート法により塗布して膜厚２６０ｎｍの膜（ゲル化性高分子粒子を含む膜）を形成した。このとき、スプレーコート法による膜の形成は、乾燥工程を間に入れて粒子分散液を６回塗布することで行った。続いて、形成した膜の上に、同じ種類の限外ろ過膜を載せて、多孔質体の種類が異なる各種複合体を作製した。
用いた限外ろ過膜の表面と裏面の走査電子顕微鏡写真を図２０に示す。作製した各複合体の窒素透過流束および二酸化炭素透過流束を図２１に示す。
ゲル化性高分子粒子を含む膜を限外ろ過膜上に形成した場合にも、窒素透過流束に比べて、二酸化炭素透過流束が高い値になっており、二酸化炭素について優れた選択的透過性を得ることができた。【００７８】
（ｃ）ポリエーテルスルホンからなる多孔質体の孔径の検討
合成例１で合成したゲル化性高分子粒子１を水中に分散、膨潤させて、ゲル化性高分子粒子の濃度が１ｍｇ／ｍＬである粒子分散液を調製した。孔径が０．１μｍ、０．２２μｍまたは０．４５μｍであるポリエーテルスルホン（ＰＥＳ）からなる多孔質体をそれぞれ用意し、これらの多孔質体の表面に、調製した粒子分散液をスプレーコート法によりそれぞれ塗布して膜厚５２０ｎｍの膜（ゲル化性高分子粒子１を含む膜）を形成した。このとき、スプレーコート法による膜の形成は、乾燥工程を間に入れて粒子分散液を１２回塗布することで行った。
用いた多孔質体の表面の走査電子顕微鏡写真および形成した膜の表面の走査電子顕微鏡写真を図２２に示す。
図２２から、ポリエーテルスルホンからなる多孔質体では、孔径が０．２２μｍ未満、好ましくは０．１μｍ付近以下（例えば０．１５μｍ以下）である場合に、欠陥がほとんどなく、良質な膜が形成されることがわかった。【００７９】
（ｄ）ニトロセルロースからなる多孔質体の孔径の検討
合成例１で合成したゲル化性高分子粒子１を水中に分散、膨潤させて、ゲル化性高分子粒子の濃度が１ｍｇ／ｍＬである粒子分散液を調製した。孔径が０．０２５μｍ、０．１μｍ、または０．２２μｍであるニトロセルロース(ＮＣ)からなる多孔質体をそれぞれ用意し、これらの多孔質体の表面に、調製した粒子分散液をスプレーコート法によりそれぞれ塗布して膜（ゲル化性高分子粒子１を含む膜）を形成した。このとき、スプレーコート法による膜の形成は、乾燥工程を間に入れて粒子分散液を複数回塗布（スプレーコート）することで行い、その塗布回数を変えることで形成される膜の膜厚を制御した。続いて、形成した膜の上に、その下にある多孔質体と同じ孔径のニトロセルロースからなる多孔質体を載せて、多孔質体の孔径とゲル化性高分子粒子を含む膜の膜厚が異なる各種複合体を作製した。
各多孔質体と膜の断面および膜の表面の走査電子顕微鏡写真を図２３に示す。図２３において、上段は多孔質体と膜の断面の走査電子顕微鏡写真であり、下段は膜の表面の走査電子顕微鏡写真である。また、作製した各複合体について窒素透過流束、二酸化炭素透過流束および選択率（ＣＯ2／Ｎ2）を測定した。各複合体の窒素透過流束、二酸化炭素透過流束および選択率の、ゲル化性高分子粒子を含む膜での膜厚依存性を、多孔質体の孔径毎に図２４〜２６に示す。
図２３から、ニトロセルロースからなる多孔質体においても、孔径が０．２２μｍ未満、好ましくは０．１μｍ付近以下（例えば０．１５μｍ以下）、より好ましくは０．１μｍ以下である場合に、欠陥がほとんどなく、良質な膜が形成されることがわかった。また、図２４〜２６から、ニトロセルロースからなる多孔質体を用いた複合体においても、高い二酸化炭素透過流束と高い選択率（ＣＯ2／Ｎ2）が得られることがわかった。【００８０】
多孔質体の表面処理および多孔質体と膜の間に形成する中間層の検討
（ｅ）多孔質体の表面に親水化処理を行った複合体の評価
合成例１で合成したゲル化性高分子粒子１を水中に分散、膨潤させて、ゲル化性高分子粒子の濃度が１ｍｇ／ｍＬである粒子分散液を調製した。超高分子量ポリエチレン（ＵＰＥ）からなる多孔質体であって、表面に親水化処理を行ったものと未処理のものを用意し、これらの多孔質体の表面に、調製した粒子分散液をスプレーコート法によりそれぞれ塗布して膜（ゲル化性高分子粒子を含む膜）を形成した。ここで、スプレーコート法による膜の形成は、乾燥工程を間に入れて粒子分散液を６回塗布することで行った。続いて、形成した各膜の上に、その下にある多孔質体と同様の超高分子量ポリエチレンからなる多孔質体を載せて、多孔質体の親水化の有無が異なる２種類の複合体を作製した。
用いた各多孔質体の表面の走査電子顕微写真と形成した膜の表面の走査電子顕微鏡写真を図２７に示す。また、作製した各複合体について、加湿器温度を４０℃にして測定した窒素透過流束、二酸化炭素透過流束および選択率（ＣＯ2／Ｎ2）を図２８、２９に示す。
図２７に示すように、いずれの膜も欠陥がなく、また、図２８、２９から、各複合体において、二酸化炭素の選択的透過性が認められた。もっとも、親水化処理した多孔質体表面に形成された膜の方が平坦であり、複合体を構成したときの二酸化炭素の選択的透過性もより高いものであった。【００８１】
（ｆ）多孔質体と膜の間にＰＤＭＳ層を設けた複合体の評価
合成例１で合成したゲル化性高分子粒子１を水中に分散、膨潤させて、ゲル化性高分子粒子の濃度が１ｍｇ／ｍＬである粒子分散液を調製した。孔径０．１μｍのポリエーテルスルホンからなる多孔質体および孔径０．２２μｍのポリフッ化ビニリデンからなる多孔質体の表面に、それぞれポリジメチルシロキサン（ＰＤＭＳ）からなる中間層（ＰＤＭＳ層）を１μｍの厚さで形成し、このＰＤＭＳ層の上に、調製した粒子分散液をスプレーコート法により塗布して膜（ゲル化性高分子粒子１を含む膜）を形成した。このとき、スプレーコート法による膜の形成は、乾燥工程を間に入れて粒子分散液を複数回塗布することで行い、塗布回数を変えることで形成される膜の膜厚を制御した。続いて、形成した各膜の上に、その下にある多孔質体と同様の多孔質体を載せて、多孔質体の種類、ゲル化性高分子粒子を含む膜の膜厚が異なる各種複合体を作製した。
各多孔質体上にＰＤＭＳ層を介して形成した膜の表面の走査電子顕微鏡写真を図３０に示す。作製した各複合体について、窒素透過流束、二酸化炭素透過流束および選択率（ＣＯ2／Ｎ2）の経時変化を測定した。孔径０．１μｍのポリエーテルスルホンからなる多孔質体の上にＰＤＭＳ層を形成し、その上に、膜厚８６ｎｍのゲル化性高分子粒子を含む膜を形成した複合体の透過性能の経時変化を図３１に示し、孔径０．１μｍのポリエーテルスルホンからなる多孔質体の上にＰＤＭＳ層を形成し、その上に、膜厚１３０ｎｍのゲル化性高分子粒子を含む膜を形成した複合体の透過性能の経時変化を図３２に示し、孔径０．２２μｍのポリフッ化ビニリデンからなる多孔質体の上にＰＤＭＳ層を形成し、その上に、膜厚１３０ｎｍのゲル化性高分子粒子１を含む膜を形成した複合体の透過性能の経時変化を図３３に示す。参考のため、孔径０．１μｍのポリエーテルスルホンからなる多孔質体の上に、膜厚１３０ｎｍのゲル化性高分子粒子１を含む膜を直接形成した複合体の透過性能の経時変化を図３４に示す。
また、孔径０．１μｍのポリエーテルスルホンからなる多孔質体の上にＰＤＭＳ層を形成し、その上に、ゲル化性高分子粒子１を含む膜を形成した複合体の透過性能の、ゲル化性高分子粒子１を含む膜の膜厚に対する依存性を図３５に示す。また、参考のため、孔径０．１μｍのポリエーテルスルホンからなる多孔質体の上に、膜厚１３０ｎｍのゲル化性高分子粒子１を含む膜を直接形成した複合体の透過性能の、ゲル化性高分子粒子１を含む膜の膜厚に対する依存性を図３６に示す。
図３１〜３３と図３４の比較、図３５と図３６の比較から、多孔質体と膜の間にＰＤＭＳ層を設けることにより、特に薄い膜厚範囲で選択率（ＣＯ2／Ｎ2）が顕著に高くなり、窒素に対する二酸化炭素の選択的透過性が向上することがわかった。
さらに、多孔質体として孔径０．０２５μｍのニトロセルロースからなる多孔質体を用いること以外は、図３２（ＰＤＭＳ層あり）または図３４（ＰＤＭＳ層なし）の経時変化を測定した複合体と同様にして複合体を作製し、窒素透過流束、二酸化炭素透過流束および選択率（ＣＯ2／Ｎ2）を測定した。その結果を、多孔質体として孔径０．１μｍのＰＥＳからなる多孔質体を用いた複合体、孔径０．２２μｍのポリフッ化ビニリデンからなる多孔質体を用いた複合体の測定結果と併せて図３７、３８に示す。図３７、３８中、棒グラフは窒素透過流束、二酸化炭素透過流束を表し、黒丸は選択率（ＣＯ2／Ｎ2）を表す。図３７と図３８の比較からも、ＰＤＭＳ層を設けることにより、二酸化炭素透過流束が顕著に大きくなることがわかった。【００８２】
（ｇ）多孔質体と膜の間にシリカ多孔質微粒子層を設けた複合体の評価
メソポーラスシリカ微粒子（シグマアルドリッチ社製：平均粒径２００ｎｍ、孔径４ｎｍ）をｐＨ１１のＮａＯＨ水溶液に１ｍｇ／ｍＬの濃度で分散させてシリカ分散液を調製した。このシリカ分散液を、孔径０．１μｍのポリエーテルスルホンからなる多孔質体の表面にスプレーコート法により塗布してシリカ多孔質微粒子層を形成した。スプレーコート法によるシリカ多孔質微粒子層の形成は、乾燥工程を間に入れてシリカ分散液を１２回塗布することで行った。また、合成例１で合成したゲル化性高分子粒子１を水中に分散、膨潤させて、ゲル化性高分子粒子の濃度が１ｍｇ／ｍＬである粒子分散液を調製した。調製した粒子分散液を、シリカ多孔質微粒子層の上にスプレーコート法により塗布して膜（ゲル化性高分子粒子１を含む膜）を形成した。ここで、スプレーコート法による膜の形成は、乾燥工程を間に入れて粒子分散液を６回塗布することで行った。
シリカ多孔質微粒子層とゲル化性高分子粒子を含む膜の走査電子顕微鏡写真を図３９に示す。図３９において、左側の写真はシリカ多孔質微粒子層とゲル化性高分子粒子を含む膜の断面の走査電子顕微鏡写真であり、右側の写真はゲル化性高分子粒子を含む膜の表面の走査電子顕微鏡写真である。作製した複合体について二酸化炭素透過流束、窒素透過流束および選択率（ＣＯ2／Ｎ2）の経時変化を測定した。その測定結果を図４０に示す。また、参考のため、孔径０．１μｍのポリエーテルスルホンからなる多孔質体の上に、膜厚１３０ｎｍのゲル化性高分子粒子１を含む膜を直接形成した複合体の透過性能の経時変化を図４１に示し、孔径０．１μｍのポリエーテルスルホンからなる多孔質体の上にシリカ多孔質微粒子層を形成し、その上に、直接多孔質体を載せて作製した複合体（ゲル化性高分子粒子1を含む層を有しない複合体）の透過性能の経時変化を図４２に示す。
図４０と４２の比較から、シリカ多孔質微粒子層を多孔質体と膜の間に設けることにより、二酸化炭素透過流束と選択率（ＣＯ2／Ｎ2）が高くなり、二酸化炭素の選択的透過性がより向上することがわかった。【００８３】
供給ガスがメタンと二酸化炭素の混合ガスである場合の二酸化炭素の選択的透過性の評価
合成例１で合成したゲル化性高分子粒子１を水中に分散、膨潤させて、ゲル化性高分子粒子の濃度が１ｍｇ／ｍＬである粒子分散液を調製した。調製した粒子分散液を、孔径０．１μｍのニトロセルロースの裏面にスプレーコート法により塗布して膜厚が８６ｎｍまたは２６０ｎｍの膜（ゲル化性高分子粒子を含む膜）をそれぞれ形成し、その上に、孔径０．１μｍのニトロセルロースを載せて複合体とした。ここで、スプレーコート法による膜の形成は、乾燥工程を間に入れて粒子分散液を２回または６回塗布することで行った。
作製した複合体にメタンと二酸化炭素の混合ガスを供給し、二酸化炭素の透過性能（二酸化炭素透過流束、メタン透過流束および選択率（ＣＯ2／ＣＨ4）を測定した。透過性能の測定は、図３に示すガス透過性能測定装置を用いるが、窒素供給源をメタン供給源に変更し、供給ガスの相対湿度を９４％、スイープガスの相対湿度を８５％にして行った。
二酸化炭素透過流速は、膜厚８６ｎｍの膜で６６ＧＰＵ、膜厚２６０ｎｍの膜で４３ＧＰＵであり、メタン透過流速は、膜厚８６ｎｍの膜で９．２ＧＰＵ、膜厚２６０ｎｍの膜で３．１ＧＰＵであり、選択率（ＣＯ2／ＣＨ4）は、膜厚８６ｎｍの膜で７、膜厚２６０ｎｍの膜で１３であった。この結果から、作製した複合体はメタン中から二酸化炭素を分離するガス分離材として機能することが確認された。【００８４】
水の透過流束の評価
合成例１で合成したゲル化性高分子粒子１を水中に分散、膨潤させて、ゲル化性高分子粒子の濃度が１ｍｇ／ｍＬである粒子分散液を調製した。調製した粒子分散液を、孔径０．０２５μｍのニトロセルロースの裏面にスプレーコート法により塗布して膜厚が１３０ｎｍまたは２６０ｎｍの膜（ゲル化性高分子粒子を含む膜）をそれぞれ形成し、その上に、孔径０．１μｍのニトロセルロースを載せて複合体とした。ここで、スプレーコート法による膜の形成は、乾燥工程を間に入れて粒子分散液を３回または６回塗布することで行った。
作製した複合体に水、窒素および二酸化炭素のうちの２種類を混合した混合物を供給し、これらについての透過性能を測定した。その結果を図４３に示す。混合ガスの透過性能の測定は、図３に示すガス透過性能測定装置を用いるが、窒素および二酸化炭素の流量を、それぞれ９０ｍＬ／分、１０ｍＬ／分にするか、１８０ｍＬ／分、２０ｍＬ／分に変更し、スイープガス（ヘリウムガス）の流量を５０ｍＬ／分、１００ｍＬ／分、または２００ｍＬ／分に変更し、加湿器温度を４０℃に設定して行った。水の透過性能の測定は、ガスクロマトグラフィーにより水の透過流量を計測することにより行った。
作製した複合体において、水は、窒素および二酸化炭素に比べて数千倍および数百倍の選択的透過性を示した。ここで形成したゲル化性高分子粒子を含む膜は、水選択透過膜として機能しうることがわかった。また、アミノ基の代わりにカルボキシル基や硫酸基を有するゲル化性高分子粒子、これらの両方の官能基を有するゲル化性高分子粒子、塩を形成したゲル化性高分子粒子を用いて膜を形成することにより、さらに二酸化炭素の透過性能を低下させると同時に水の透過性能を向上させることが可能であると推測される。
【符号の説明】
【００８５】
１ａ        複合体試料
１１、１２  多孔質体
１３        多孔質担体
１４        ゲル化性高分子粒子を含む膜
２１        恒温槽
２２        供給ガス送出系
２３        スイープガス送出系
２４        ガスクロマトグラフ
２５        窒素供給源
２６        二酸化炭素供給源
２７、２９  加湿器
２８        ヘリウムガス供給源
【図１】
2017146231.tif 000009
【図２】
2017146231.tif 000010
【図３】
2017146231.tif 000011
【図４】
2017146231.tif 000012
【図５】
2017146231.tif 000013
【図６】
2017146231.tif 000014
【図７】
2017146231.tif 000015
【図８】
2017146231.tif 000016
【図９】
2017146231.tif 000017
【図１０】
2017146231.tif 000018
【図１１】
2017146231.tif 000019
【図１２】
2017146231.tif 000020
【図１３】
2017146231.tif 000021
【図１４】
2017146231.tif 000022
【図１５】
2017146231.tif 000023
【図１６】
2017146231.tif 000024
【図１７】
2017146231.tif 000025
【図１８】
2017146231.tif 000026
【図１９】
2017146231.tif 000027
【図２０】
2017146231.tif 000028
【図２１】
2017146231.tif 000029
【図２２】
2017146231.tif 000030
【図２３】
2017146231.tif 000031
【図２４】
2017146231.tif 000032
【図２５】
2017146231.tif 000033
【図２６】
2017146231.tif 000034
【図２７】
2017146231.tif 000035
【図２８】
2017146231.tif 000036
【図２９】
2017146231.tif 000037
【図３０】
2017146231.tif 000038
【図３１】
2017146231.tif 000039
【図３２】
2017146231.tif 000040
【図３３】
2017146231.tif 000041
【図３４】
2017146231.tif 000042
【図３５】
2017146231.tif 000043
【図３６】
2017146231.tif 000044
【図３７】
2017146231.tif 000045
【図３８】
2017146231.tif 000046
【図３９】
2017146231.tif 000047
【図４０】
2017146231.tif 000048
【図４１】
2017146231.tif 000049
【図４２】
2017146231.tif 000050
【図４３】
2017146231.tif 000051
【国際調査報告】
2017146231.tif 000052
2017146231.tif 000053
2017146231.tif 000054
2017146231.tif 000055
2017146231.tif 000056
2017146231.tif 000057
2017146231.tif 000058